(57)【特許請求の範囲】
【請求項１】
ａ）ポリマー、オリゴヒドロキシ化合物、ワックス、脂肪または鉱油である、有機材料と、
ｂ）式Ｉ−Ｐ、Ｉ−ＯまたはＩ−Ｍ
【化１】
0006768056.tif 000038
［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍ
【化２】
0006768056.tif 000039
の１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶ
【化３】
0006768056.tif 000040
の１つを表すか、または、
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物と
を含む組成物。
【請求項２】
前記有機材料は、ポリマーであり、該ポリマーは、ポリオレフィンもしくはそのコポリマー、ポリスチレンもしくはそのコポリマー、ポリウレタンもしくはそのコポリマー、エポキシド、オキセタンもしくはテトラヒドロフランの重合により得られるポリエーテルもしくはそのコポリマー、ポリエステルもしくはそのコポリマー、ポリカーボネートもしくはそのコポリマー、ポリ（塩化ビニル）もしくはそのコポリマー、ポリ（塩化ビニリデン）もしくはそのコポリマー、ポリスルホンもしくはそのコポリマー、ポリブタジエンもしくはそのコポリマー、ポリ（酢酸ビニル）もしくはそのコポリマー、ポリ（ビニルアルコール）もしくはそのコポリマー、ポリ（ビニルアセタール）もしくはそのコポリマー、またはポリアミドもしくはそのコポリマーである、請求項１に記載の組成物。
【請求項３】
Ｒ4およびＲ6は、水素であり、
Ｒ5およびＲ7は、互いに無関係に水素もしくはＣ1〜Ｃ8−アルキルであり、
ＲP2およびＲP6は、互いに無関係に水素もしくはＣ1−アルキルであり、
ＲP3およびＲP5は、互いに無関係に水素もしくはＣ1〜Ｃ4−アルキルであり、
ＲO1およびＲO6は、互いに無関係に水素もしくはＣ1〜Ｃ8−アルキルであり、
ＲO2は、水素もしくはＣ1−アルキルであり、
ＲO5は、水素もしくはＣ1〜Ｃ4−アルキルであり、
ＲM1は、水素もしくはＣ1−アルキルであり、
ＲM3およびＲM5は、互いに無関係に水素もしくはＣ1〜Ｃ4−アルキルであり、
ＲM6は、水素もしくはＣ1〜Ｃ8−アルキルであり、
Ｒa1、Ｒa2、Ｒa3およびＲa4は、互いに無関係に水素もしくはＣ1〜Ｃ4−アルキルであり、
Ｒb1、Ｒb2、Ｒb3、Ｒb4、Ｒb5およびＲb6は、互いに無関係に水素もしくはＣ1〜Ｃ4−アルキルであり、かつ
Ｒc1、Ｒc2、Ｒc3およびＲc4は、互いに無関係に水素もしくはＣ1〜Ｃ4−アルキルである、
請求項１または２に記載の組成物。
【請求項４】
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍの１つを表し
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリールもしくはＣ1〜Ｃ8−アルキルで置換されているＣ6〜Ｃ10−アリール、Ｃ1〜Ｃ18−アルキルもしくはＣ3〜Ｃ16−シクロアルキルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリールもしくはＣ1〜Ｃ8−アルキルで置換されているＣ6〜Ｃ10−アリール、Ｃ1〜Ｃ18−アルキルもしくはＣ3〜Ｃ16−シクロアルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ12−アリールもしくはＣ1〜Ｃ8−アルキルで置換されているＣ6〜Ｃ12−アリール、Ｃ1〜Ｃ18−アルキルもしくはＣ3〜Ｃ16−シクロアルキルであり、かつ
Ｒ2P、Ｒ2OおよびＲ2Mは、非置換のＣ6〜Ｃ10−アリール、もしくはＣ1〜Ｃ8−アルキルで置換されているＣ6〜Ｃ10−アリールである、
請求項１から３までのいずれか１項に記載の組成物。
【請求項５】
前記化合物は、式Ｉ−ＰまたはＩ−Ｏ［式中、
ＹPおよびＹOは、酸素であるか、または共有結合を表し、
ＹPおよびＹOが酸素である場合、
Ｒ1P、Ｒ2P、Ｒ1OもしくはＲ2Oは、部分式ＩＩ−Ｍを表さず、
ＹPおよびＹOが共有結合を表す場合、
Ｒ1PもしくはＲ1Oは、部分式ＩＩ−Ｍを表さない］の化合物である、請求項１から４までのいずれか１項に記載の組成物。
【請求項６】
前記化合物は、式Ｉ−ＰまたはＩ−Ｏ［式中、
ＹPおよびＹOは、酸素であり、
Ｒ1PはＲ2Pと共に、およびＲ1OはＲ2Oと共に、部分式ＩＩＩ、ＩＶもしくはＶの１つを表し、
Ｒ2PはＲ1Pと共に、およびＲ2OはＲ1Oと共に、部分式ＩＩＩ、ＩＶもしくはＶの１つを表し、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物である、請求項１から５までのいずれか１項に記載の組成物。
【請求項７】
成分ｂ）は、成分ａ）の質量を基準として０．０００５％から１０％までの量で含まれている、請求項１から６までのいずれか１項に記載の組成物。
【請求項８】
成分ｃ）として、さらなる添加剤を含む、請求項１から７までのいずれか１項に記載の組成物。
【請求項９】
成分ｃ）として、ホスファイトまたはホスホナイト、酸捕捉剤、フェノール系酸化防止剤またはアミン系酸化防止剤であるさらなる添加剤を含む、請求項８に記載の組成物。
【請求項１０】
成分ｃ）として、ホスファイトまたはホスホナイトまたはフェノール系酸化防止剤であるさらなる添加剤を含む、請求項９に記載の組成物。
【請求項１１】
成分ｃ）として、フェノール系酸化防止剤であり、該フェノール系酸化防止剤は、β−（３，５−ジ−ｔｅｒｔ−ブチル−４−ヒドロキシフェニル）プロピオン酸のエステルであるさらなる添加剤を含む、請求項９または１０に記載の組成物。
【請求項１２】
成分ｄ）として、ホスファイトまたはホスホナイト、酸捕捉剤、フェノール系酸化防止剤またはアミン系酸化防止剤である第二のさらなる添加剤を含むが、ただし、成分ｄ）は、成分ｃ）とは異なる物質である、請求項８から１１までのいずれか１項に記載の組成物。
【請求項１３】
成分ｂ）が、化合物（４０１）または（４０２）である、
【化４】
0006768056.tif 000041
【化５】
0006768056.tif 000042
請求項１から１２までのいずれか１項に記載の組成物。
【請求項１４】
請求項１に記載の有機材料の保護のための方法であって、以下の工程
・請求項１に記載の有機材料を準備する工程、および
・準備された有機材料に請求項１に記載の式Ｉ−Ｐ、Ｉ−ＯまたはＩ−Ｍの化合物を導入または適用する工程
を含む方法。
【請求項１５】
前記有機材料は、請求項２に記載のポリマーであり、該ポリマーへの導入、および部分導入または完全導入を１３５℃から３５０℃までの範囲の温度で行う、請求項１４に記載の方法。
【請求項１６】
請求項１に記載の式Ｉ−Ｐ、Ｉ−ＯまたはＩ−Ｍの化合物の、請求項１に記載の有機材料を酸化、熱または光による分解に対して安定化させるための使用。
【請求項１７】
式Ｉ−Ｐ、Ｉ−ＯまたはＩ−Ｍ
【化６】
0006768056.tif 000043
［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍ
【化７】
0006768056.tif 000044
の１つを表し、
Ｒ1Oは、部分式ＩＩ−ＯもしくはＩＩ−Ｍの１つを表し、
Ｒ1Mは、部分式ＩＩ−Ｍを表すか、または、
Ｒ1PはＲ2Pと共に、Ｒ1OはＲ2Oと共に、およびＲ1MはＲ2Mと共に、部分式ＩＩＩ、ＩＶもしくはＶ
【化８】
0006768056.tif 000045
の１つを表すか、または、
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物。
【請求項１８】
前記化合物が、化合物（４０１）または（４０２）である、
【化９】
0006768056.tif 000046
【化１０】
0006768056.tif 000047
請求項１７に記載の化合物。
【請求項１９】
ｂ）請求項１に記載の式Ｉ−Ｐ、Ｉ−ＯまたはＩ−Ｍの化合物と、
ｃ）ホスファイトまたはホスホナイト、酸捕捉剤、フェノール系酸化防止剤またはアミン系酸化防止剤であるさらなる添加剤と
を含む添加剤組成物。
【請求項２０】
成分ｃ）として、ホスファイトまたはホスホナイトまたはフェノール系酸化防止剤であるさらなる添加剤を含む、請求項１９に記載の添加剤組成物。
【請求項２１】
成分ｃ）として、フェノール系酸化防止剤であり、該フェノール系酸化防止剤は、β−（３，５−ジ−ｔｅｒｔ−ブチル−４−ヒドロキシフェニル）プロピオン酸のエステルであるさらなる添加剤を含む、請求項１９または２０に記載の添加剤組成物。
【請求項２２】
成分ｄ）として、ホスファイトまたはホスホナイト、酸捕捉剤、フェノール系酸化防止剤またはアミン系酸化防止剤である第二のさらなる添加剤を含むが、ただし、成分ｄ）は、成分ｃ）とは異なる物質である、請求項１９から２１までのいずれか１項に記載の添加剤組成物。
【発明の詳細な説明】
【技術分野】
【０００１】
説明
本発明は、安定化される有機材料を含む組成物、およびリンを安定剤として含む特定の群の３−フェニル−ベンゾフラン−２−オン誘導体に関する。有機材料を特定の群の３−フェニル−ベンゾフラン−２−オン誘導体により保護するための方法、安定化のための後者の使用、特定の群の３−フェニル−ベンゾフラン−２−オン誘導体、後者を含む添加剤組成物、後者を製造するための方法、およびその中に含まれる中間体は、さらなる実施形態である。
【０００２】
国際公開第８０／０１５６６号（WO80/01566A）は、ベンゾフラン−２−オン誘導体またはインドリン−２−オン誘導体を安定剤として開示している。
【０００３】
米国特許第５４２８１６２号明細書（US5428162）は、安定剤として、とりわけ、ジ（Ｃ1〜Ｃ6−アルキル）ホスホネート基で置換されている３−フェニル−３Ｈ−ベンゾフラン−２−オン誘導体を開示しており、例えば、以下に示される化合物番号１２０（＝２−［４−（５−メチル−２−オキソ−３Ｈ−ベンゾフラン−３−イル）フェノキシ］エチル２−ジエトキシホスホリルアセテート）である。
【化１】
0006768056.tif 000002
【０００４】
欧州特許出願公開第２５００３４１号明細書（EP2500341A）は、安定剤として、とりわけ、オキソカルボニルフェニル基またはとりわけフェノール基を含むオキソカルボニル基で置換されている、３−フェニル−３Ｈ−ベンゾフラン−２−オン誘導体を開示しており、例えば以下に示される化合物ＣＴ−５００、ＣＴ−５０１またはＣＴ−５０２である。
【化２】
0006768056.tif 000003
【０００５】
商業的に使用される安定剤がたくさんあり、かなり多くの化学的分類が記載されている一方で、依然としてさらなる安定剤の必要性がある。安定化される材料の分解に対する安定剤としての性能の下で、別の態様は、安定剤としての適用前の、安定剤それ自体の安定性、例えばその貯蔵安定性および材料としての取り扱いやすさである。リンベースの安定剤に関しては、それを安定化される材料に添加する前の、高湿度条件に対する安定剤それ自体の安定性がしばしば問題である。例えば、加水分解安定度は、ポリマー製造設備の重要な要素である。世界中（米国の湾岸；シンガポール；中近東；など）のポリマー製造設備に比較的よく見られる高温および高湿度環境においては、予期される安定活性のためだけでなく、流動性の粉末または顆粒である製品を維持するためにも加水分解安定性の安定剤を有することが重要である。加水分解されたホスファイトは、取り扱いが難しいことで有名であり、それらのうちのいくつかは、さらに吸湿性材料に変わることがよく知られている。加水分解された材料は、ホスファイト加水分解に伴う酸性副生成物に起因する、ポリマーの溶融加工設備に対する腐食性を有することもある。いくつかのホスファイト安定剤の場合、加水分解抑制剤、例えばトリイソプロパノールアミンの０．５質量％から１質量％までの使用が、しばしば商業的に用いられる。
【０００６】
特定の群の、リンを含むベンゾフラン−２−オン誘導体は、熱、光および／または酸化による分解に対する有機材料の安定性に好適であることがここで判明した。さらに、高湿度条件下での加水分解に対する相対的安定性が観察される。
【０００７】
本発明は、
ａ）酸化分解、熱分解または光誘起分解を受けやすい有機材料と、
ｂ）式Ｉ−Ｐ、Ｉ−ＯまたはＩ−Ｍ
【化３】
0006768056.tif 000004
［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍ
【化４】
0006768056.tif 000005
の１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶ
【化５】
0006768056.tif 000006
の１つを表し、
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物と
を含む組成物に関する。
【０００８】
部分式ＩＩ−Ｐ、ＩＩ−ＯまたはＩＩ−Ｍの１つの結合点は、文字を有さない空白の線の端で示される。部分式ＩＩＩ、ＩＶまたはＶの２つの結合点は、文字を有さない空白のそれぞれの線の端でそれぞれ示される。
【０００９】
Ｒ1PがＲ2Pと共に、Ｒ1OがＲ2Oと共に、およびＲ1MがＲ2Mと共に、部分式ＩＩＩ、ＩＶまたはＶの１つを表す場合、Ｒ2PはＲ1Pと共に、Ｒ2OはＲ1Oと共に、およびＲ2MはＲ1Mと共に、同じ部分式を表す。
【００１０】
式Ｉ−Ｐ、Ｉ−ＯまたはＩ−Ｍの化合物は、少なくとも１個の不斉炭素原子、すなわちベンゾフラン−２−オン構造単位の３位に炭素原子を有する。さらに、不斉炭素原子は、少なくとも４個の炭素原子を有するアルキル置換基に存在していてよい。３つの異なる置換基で置換されており、さらにリン−酸素二重結合の一部であるリン原子は、温度に依存して、不斉リン原子をもたらしうる反転障壁（ｈｉｎｄｅｒｅｄ  ｉｎｖｅｒｓｉｏｎ）を示すことができる。本発明は、これらの鏡像異性体であって、そのジアステレオ異性体または混合物をもたらす鏡像異性体のいずれか１つに関する。
【００１１】
式Ｉ−Ｐ、Ｉ−ＯまたはＩ−Ｍ（式中、ＹP、ＹOおよびＹMは酸素である）の化合物は、リン酸誘導体またはリン酸トリエステルと呼ぶことができる。式Ｉ−Ｐ、Ｉ−ＯまたはＩ−Ｍ（式中、ＹP、ＹOおよびＹMは共有結合を表す）の化合物は、ホスホン酸誘導体またはホスホン酸ジエステルと呼ぶことができる。
【００１２】
非置換のＣ6〜Ｃ10−アリールまたはＣ1〜Ｃ8−アルキル、Ｃ1〜Ｃ8−アルコキシ、ハロゲンもしくは１つのフェニルで置換されているＣ6〜Ｃ10−アリールは、例えばフェニル、２−メチル−フェニル、３−メチル−フェニル、４−メチル−フェニル、２，４−ジメチル−フェニル、３，５−ジメチル−フェニル、４−（１，１−ジメチルエチル）−フェニル、４−（１，１，３，３−テトラメチルペンチル）−フェニル、ナフタレン−１−イル、ナフタレン−２−イル、６−メチル−ナフタレン−２−イル、４−フェニル−フェニル、２−メトキシ−フェニル、３−メトキシ−フェニル、４−メトキシ−フェニル、２−エトキシフェニル、３−エトキシ−フェニル、３−（ｎ−プロポキシ）−フェニル、４−（１，１−ジメチルエトキシ）−フェニル、２−クロロ−フェニル、３−クロロフェニル、４−クロロフェニル、２−クロロ−４−メチルフェニルである。非置換のＣ6〜Ｃ10−アリールまたはＣ1〜Ｃ8−アルキルもしくはＣ1〜Ｃ8−アルコキシで置換されているＣ6〜Ｃ10−アリールが好ましい。非置換のフェニルまたはＣ1〜Ｃ8−アルキルで置換されているフェニルがとりわけ好ましい。殊に好ましいのは、フェニルである。
【００１３】
Ｃ1〜Ｃ8−アルキルは、直鎖状または分岐鎖状であり、例えばメチル、エチル、ｎ−プロピル、１−メチル−エチル、ｎ−ブチル、１−メチル−プロピル、２−メチル−プロピル、１，１−ジメチル−エチル、ｎ−ペンチル、１−メチル−ブチル、３−メチル−ブチル、ｎ−ヘキシル、１−メチル−ペンチル、２−メチル−ペンチル、４−メチル−ペンチル、２−エチル−ブチル、ｎ−ヘプチル、１−メチル−ヘキシル、ｎ−オクチル、１−メチル−ヘプチル、２−エチル−ヘキシル、５，５−ジメチル−ヘキシルまたは１，１，３，３−テトラメチル−ブチルである。Ｃ1〜Ｃ4−アルキルまたはＣ8−アルキルが好ましく、特にメチル、エチル、１−メチル−エチル、１−メチル−プロピル、１，１−ジメチル−エチルまたは１，１，３，３−テトラメチル−ブチルである。Ｃ1〜Ｃ4−アルキルが好ましく、特にメチル、エチル、１−メチル−エチル、１−メチル−プロピル、１，１−ジメチル−エチルであり、きわめて特に、メチル、１−メチル−プロピルまたは１，１−ジメチル−エチルである。
【００１４】
Ｃ1〜Ｃ8−アルコキシは、直鎖状または分岐鎖状であり、例えばメトキシ、エトキシ、ｎ−プロポキシ、１−メチル−エトキシ、ｎ−ブトキシ、１−メチル−プロポキシ、１，１−ジメチル−エトキシ、ｎ−ペントキシ、２−メチル−ペントキシ、２−エチル−ブトキシ、１−メチル−ヘキソキシ、ｎ−オクトキシ、１−メチル−ヘプトキシ、２−エチル−ヘキソキシ、１，１，３，３−テトラメチル−ブトキシである。Ｃ1〜Ｃ4−アルコキシが好ましく、特にメトキシである。
【００１５】
ハロゲンは、例えばフッ素原子（＝フルオロ）、塩素原子（＝クロロ）、臭素原子（＝ブロモ）またはヨウ素原子（＝ヨード）である。塩素原子またはフッ素原子が好ましい。
【００１６】
Ｃ1〜Ｃ18−アルキルは、直鎖状または分岐鎖状であり、例えばメチル、エチル、ｎ−プロピル、１−メチル−エチル、ｎ−ブチル、１−メチル−プロピル、２−メチル−プロピル、１，１−ジメチル−エチル、ｎ−ペンチル、１−メチル−ブチル、３−メチル−ブチル、ｎ−ヘキシル、１−メチル−ペンチル、２−メチル−ペンチル、４−メチル−ペンチル、２−エチル−ブチル、ｎ−ヘプチル、１−メチル−ヘキシル、ｎ−オクチル、１−メチル−ヘプチル、２−エチル−ヘキシル、５，５−ジメチル−ヘキシル、１，１，３，３−テトラメチル−ブチル、ｎ−ノニル、２−エチル−ヘプチル、ｎ−デシル、ウンデシル、ｎ−ドデシル、トリデシル、テトラデシル、ペンタデシル、ｎ−ヘキサデシルまたはｎ−オクタデシルである。Ｃ1〜Ｃ18−アルキルが好ましく、特にＣ1〜Ｃ12−アルキルである。
【００１７】
Ｃ3〜Ｃ16−シクロアルキルは、非置換であるか、またはＣ1〜Ｃ4−アルキルで置換されており、例えばシクロブチル、シクロペンチル、３，４−ジメチル−シクロペンチル、シクロヘキシル、４−メチル−シクロヘキシル、４−（１−メチルエチル）−シクロヘキシル、４−（１，１−ジメチルエチル）−シクロヘキシル、３，５−ジメチル−シクロヘキシル、５−メチル−２−（１−メチル−エチル）−シクロヘキシル、シクロヘプチル、シクロオクチルまたはシクロドデシルである。Ｃ5〜Ｃ7−シクロアルキルが好ましく、特にシクロヘキシルである。
【００１８】
Ｃ7〜Ｃ13−アラルキルは、例えばベンジル、４−メチル−ベンジル、２−フェニル−エチル、３，５−ジメチルベンジル、１−フェニル−１，１−ジメチル−メチル、３−フェニル−プロピル、３−フェニル−２−メチル−プロピル、３，５−ジ−ｔｅｒｔ−ブチル−ベンジルまたは４−フェニル−フェニル−メチルである。ベンジルが好ましい。
【００１９】
Ｃ2〜Ｃ18−アルケニルは、直鎖状または分岐鎖状であり、例えばビニル、アリル、Ｚ−ブタ−２−エン−イルまたはＥ−ブタ−２−エン−イル、Ｚ−ブタ−３−エン−イルまたはＥ−ブタ−３−エン−イル、Ｚ−ペンタ−２−エン−イルまたはＥ−ペンタ−２−エン−イル、ペンタ−４−エン−イル、Ｚ−２−メチル−ブタ−２−エン−イルまたはＥ−２−メチル−ブタ−２−エン−イル、Ｚ−３−メチル−ブタ−３−エン−イルまたはＥ−３−メチル−ブタ−３−エン−イル、Ｚ−ヘキサ−１−エン−イルまたはＥ−ヘキサ−１−エン−イル、Ｚ−ヘキサデカ−９−エン−イルまたはＥ−ヘキサデカ−９−エン−イルまたはＺ−オクタデカ−９−エン−イルまたはＥ−オクタデカ−９−エン−イル、（９Ｚ、１２Ｚ）−オクタデカ−９，１２−ジエン−イルまたは（９Ｚ，１２Ｚ，１５Ｚ）−オクタデカ−９，１２，１５−トリエン−イルである。アリルが好ましい。
【００２０】
１個以上の酸素原子で中断されているＣ2〜Ｃ30−アルキルは、直鎖状または分岐鎖状であり、例えばメトキシ−メチル、２−メトキシ−エチル、２−エトキシ−エチル、２−（２−メトキシ−エトキシ）−エチル、２−ｎ−ブトキシ−エチル、２−［２−（２−メトキシ−エトキシ）−エトキシ］−エチル、２−［２−［２−（２−メトキシ−エトキシ）−エトキシ］−エトキシ］−エチル、２−（２−メトキシ−１−メチル−エトキシ）−１−メチル−エチル、３−（ｎ−プロポキシ）−プロピル、２−［２−［２−（２−ｎ−ブトキシ−エトキシ）−エトキシ］−エトキシ］−エチル、２−［２−（２−ｎ−ブトキシ−２−メチル−エトキシ）−２−メチル−エトキシ］−２−メチル−エチルまたは２−［（２−ｎ−ラウリル）−エトキシ］−エチルである。２−メトキシ−エチルまたは２−エトキシ−エチルが好ましい。
【００２１】
１個の硫黄原子で中断されているＣ2〜Ｃ16−アルキルは、直鎖状または分岐鎖状であり、例えば２−（メチル−スルファニル）−エチル、３−チアウンデシルまたは３−チアペンタデシルである。
【００２２】
酸化分解、熱分解または光誘起分解を受けやすい有機材料は、例えばポリマー、オリゴヒドロキシ化合物、ワックス、脂肪または鉱油である。
【００２３】
ポリマーは、天然、半合成または合成であってよい。天然ポリマーは、さらなる合成的変性物を含まない、天然源から単離されるものである。合成ポリマーは、天然源から単離されたポリマー部分を含まないものである。半合成ポリマーは、少なくとも１種の天然ポリマー部分を含むものであり、ここで、天然ポリマー部分は、合成的に修飾することができる、および／またはモノマーと反応して半合成ポリマーを形成することができる。
【００２４】
ポリマーは、熱可塑性であってよい、すなわち、ポリマーは、高温で、例えば１３５℃から３５０℃まで、とりわけ１５０℃から３４０℃までの範囲の温度で新たな形態に付形することができる。
【００２５】
コポリマーは、少なくとも２種の異なるモノマーが共重合されているポリマーである。１種のモノマーの質量含有率が、全モノマーの質量を基準として５０％超であるコポリマーが好ましい。
【００２６】
好ましくは、ポリマーは、１つ以上のモノマー単位の連続により特徴付けられる分子からなり、かつ少なくとも１つの他のモノマー単位または他の反応物と共有結合している少なくとも３つのモノマー単位を含む分子の単純重量過半数を含み、同一の分子量の分子の単純重量過半数未満からなる物質である。そのような分子は、分子量の差が主にモノマー単位の数の差に帰せられる分子量の範囲にわたって分布されていなければならない。この定義の文脈では、モノマー単位は、ポリマー中のモノマーの反応形態を意味する。
【００２７】
ポリマーの例は、以下の通りである：
１．  モノオレフィンおよびジオレフィンのポリマー、例えばポリプロピレン、ポリイソブチレン、ポリブタ−１−エン、ポリ−４−メチルペンタ−１−エン、ポリビニルシクロヘキサン、ポリイソプレンまたはポリブタジエン、ならびにシクロオレフィンのポリマー、例えばシクロペンテンまたはノルボルネン、ポリエチレン（任意に架橋されていてよい）、例えば高密度ポリエチレン（ＨＤＰＥ）、高密度および高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００２８】
ポリオレフィン、すなわち、前段落に例示されたモノオレフィンのモノマー、好ましくはポリエチレンおよびポリプロピレンは、種々の方法、とりわけ、以下の方法により準備することができる：
ａ）ラジカル重合（通常、高圧下および高温で）。
ｂ）周期表のＩＶｂ族、Ｖｂ族、ＶＩｂ族（例えばクロム）またはＶＩＩＩ族の、１種または１種以上の金属を通常含む触媒を使用する触媒重合。これらの金属は、たいてい１つまたは１つ以上の配位子、一般的に酸化物、ハロゲン化物、アルコラート、エステル、エーテル、アミン、アルキル、アルケニルおよび／またはアリールを有しており、それらは、π−配位またはσ−配位であってよい。これらの金属錯体は、遊離形態であるか、または基体上に、一般的に活性化された塩化マグネシウム、塩化チタン（ＩＩＩ）、酸化アルミニウムまたは酸化ケイ素上に固定されていてよい。これらの触媒は、重合溶媒に可溶性または不溶性であってよい。触媒は、それ自体重合において使用することができるか、またはさらなる活性剤、一般的に金属アルキル、金属水酸化物、金属アルキルハロゲン化物、金属アルキル酸化物または金属アルキルオキサンが使用されてよく、前述の金属は、周期表のＩａ族、ＩＩａ族および／またはＩＩＩａ族の元素である。活性剤は、便宜上、さらなるエステル、エーテル、アミンまたはシリルエーテル基で変性されてよい。これらの触媒系は、たいていフィリップス触媒、スタンダード・オイル・インジアナ触媒、チーグラー（・ナッタ）触媒、ＴＮＺ触媒（ＤｕＰｏｎｔ）、メタロセン触媒またはシングルサイト触媒（ＳＳＣ）と呼ばれる。
【００２９】
２．  １）で言及されたポリマーの混合物、例えばポリプロピレンとポリイソブチレンの混合物、ポリプロピレンとポリエチレンの混合物（例えばＰＰ／ＨＤＰＥ、ＰＰ／ＬＤＰＥ）、および異なる種類のポリエチレンの混合物（例えばＬＤＰＥ／ＨＤＰＥ）。
【００３０】
３．  モノオレフィンおよびジオレンフィンと相互のコポリマー、または他のビニルモノマーとのコポリマー、例えばエチレン／プロピレンコポリマー、直鎖状低密度ポリエチレン（ＬＬＤＰＥ）および低密度ポリエチレン（ＬＤＰＥ）とのその混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン、例えばＣＯＣ）、エチレン／１−オレフィンコポリマー（ここで、１−オレフィンは、ｉｎ−ｓｉｔｕで生成される）；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマーまたはエチレン／アクリル酸コポリマーおよびそれらの塩（イオノマー）、ならびにエチレンとプロピレンとジエンのターポリマー、例えばヘキサジエン、ジシクロペンタジエンまたはエチリデン−ノルボルネンのターポリマー、ならびにそのようなコポリマー同士、および上の１）で言及されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマー、および他のポリマー、例えばポリアミドとのその混合物。
【００３１】
二つのモノオレフィンの特別なコポリマーは、９０質量％超のプロピレンと、１０質量％未満、一般的に２質量％から６質量％までのエチレンとの重合から得られるパイプグレードのポリプロピレンランダムコポリマーである。
【００３２】
４．  炭化水素樹脂（例えばＣ5〜Ｃ9）であって、その水素化変性物およびポリアルキレンとデンプンとの混合物を含む炭化水素樹脂。
【００３３】
１）から４）までのホモコポリマーおよびコポリマーは、シンジオタクチック、アイソタクチック、ヘミアイソタクチックまたはアタクチックを含む任意の立体構造を有していてよい；ここで、アイソタクチックポリマーが好ましい。ステレオブロックポリマーも含まれる。
【００３４】
５．ポリスチレン、ポリ（ｐ−メチルスチレン）、ポリ（α−メチルスチレン）。
【００３５】
６．スチレン、α−メチルスチレン、ビニルトルエンの全異性体、とりわけｐ−ビニル−トルエン、エチルスチレンの全異性体、プロピルスチレン、ビニルビフェニル、ビニルナフタレン、およびビニルアントラセン、およびそれらの混合物を含む、ビニル芳香族モノマーから誘導された芳香族ホモポリマーおよびコポリマー。ホモポリマーおよびコポリマーは、シンジオタクチック、アイソタクチック、ヘミアイソタクチックまたはアタクチックを含む任意の立体構造を有してよい；ここで、アタクチックポリマーが好ましい。ステレオブロックポリマーも含まれる。
【００３６】
６ａ．  エチレン、プロピレン、ジエン、ニトリル、酸、無水マレイン酸、マレイミド、酢酸ビニルおよび塩化ビニルまたはアクリル誘導体およびそれらの混合物から選択される前述のビニル芳香族モノマーおよびコモノマーを含むコポリマー、例えばスチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；耐衝撃性スチレンコポリマーおよび他のポリマーの混合物、例えば、ポリアクリレート、ジエンポリマーまたはエチレン／プロピレン／ジエンターポリマー；ならびにスチレンのブロックコポリマー、例えばスチレン／ブタジエン／スチレン、スチレン／イソプレン／スチレン、スチレン／エチレン／ブチレン／スチレンまたはスチレン／エチレン／プロピレン／スチレン。
【００３７】
６ｂ．  ６）で言及されたポリマーの水素化から誘導される水素化芳香族ポリマー、とりわけ、アタクチックポリスチレンの水素化により製造され、しばしばポリビニルシクロヘキサン（ＰＶＣＨ）と呼ばれるポリシクロヘキシルエチレン（ＰＣＨＥ）を含むもの。
【００３８】
６ｃ．  ６ａ）で言及されたポリマーの水素化から誘導される水素化芳香族ポリマー。
【００３９】
ホモポリマーおよびコポリマーは、シンジオタクチック、アイソタクチック、ヘミアイソタクチックまたはアタクチックを含む任意の立体構造を有してよく、ここで、アタクチックポリマーが好ましい。ステレオブロックポリマーも含まれる。
【００４０】
７．  ビニル芳香族モノマー、例えばスチレンまたはα−メチルスチレンのグラフトコポリマー、例えばポリブタジエン上のスチレン、ポリブタジエン−スチレンまたはポリブタジエンアクリロニトリルコポリマー上のスチレン；ポリブタジエン上のスチレンおよびアクリロニトリル（またはメタクリロニトリル）；ポリブタジエン上のスチレン、アクリロニトリルおよびメチルメタクリレート；ポリブタジエン上のスチレンおよび無水マレイン酸、ポリブタジエン上のスチレン、アクリロニトリルおよび無水マレイン酸またはマレイミド；ポリブタジエン上のスチレンおよびマレイミド；ポリブタジエン上のスチレンおよびアルキルアクリレートまたはメタクリレート；エチレン／プロピレン／ジエンターポリマー上のスチレンおよびアクリロニトリル；ポリアルキルアクリレートまたはポリアルキルメタクリレート上のスチレンおよびアクリロニトリル、アクリレート／ブタジエンコポリマー上のスチレンおよびアクリロニトリル、ならびに６）に挙げられたコポリマーとのその混合物、例えばＡＢＳポリマー、ＭＢＳポリマー、ＡＳＡポリマーまたはＡＥＳポリマーとして公知のコポリマー混合物。
【００４１】
８．  ハロゲン含有ポリマー、例えばフルオロポリマー、例えばジフルオロエチレンおよびヘキサフルオロプロピレン、ポリクロロプレン、塩素化ゴム、イソブチレン−イソプレンの塩素化および臭素化コポリマー（ハロゲン化ブチルゴム）、塩素化またはスルホ塩素化ポリエチレン、エチレンおよび塩素化エチレンのコポリマー、エピクロロヒドリンホモポリマーおよびコポリマー、とりわけハロゲンを含むビニル化合物のポリマー、例えば塩化ポリビニル、塩化ポリビニリデン、フッ化ポリビニル、フッ化ポリビニリデン、ならびにそれらのコポリマー、例えば塩化ビニル／塩化ビニリデンコポリマー、塩化ビニル／酢酸ビニルコポリマーまたは塩化ビニリデン／酢酸ビニルコポリマー。
【００４２】
９．  α，β−不飽和酸およびそれらの誘導体から誘導されるポリマー、例えばポリアクリレートおよびポリメタクリレート；ポリメチルメタクリレート、ポリアクリルアミドおよびポリアクリロニトリル、ブチルアクリレートで耐衝撃改質されたもの。
【００４３】
１０．  ９）で言及されたモノマー同士、または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ハロゲン化ビニルコポリマーまたはアクリロニトリル／アルキルメタクリレート／ブタジエンターポリマー。
【００４４】
１１．不飽和アルコールおよびアミンまたはアシル誘導体またはそのアセタールから誘導されるポリマー、例えばポリビニルアルコール、ポリビニルアセテート、ポリビニルステアレート、ポリビニルベンゾエート、ポリビニルマレエート、ポリビニルブチラール、ポリアリルフタレートまたはポリアリルメラミン；ならびにそれらと上の１）で言及されたオレフィンとのそれらのコポリマー。
【００４５】
１２．  環状エーテル、例えばポリアルキレングリコール、ポリエチレンオキシド、ポリプロピレンオキシドのホモポリマーおよびコポリマーまたはそれらとビスグリシジルエーテルとのコポリマー。
【００４６】
１３．  ポリアセタール、例えばポリオキシメチレンおよびエチレンオキシドをコモノマーとして含むポリオキシメチレン；熱可塑性ポリウレタンで変性されたポリアセタール、アクリレートまたはＭＢＳ。
【００４７】
１４．  ポリフェニレンオキシドおよびポリフェニレンスルフィド、およびポリフェニレンオキシドとスチレンポリマーまたはポリアミドの混合物。
【００４８】
１５．ポリウレタン、例えばポリオールおよび脂肪族または芳香族ポリイソシアネートから合成されたポリウレタン、例えばヒドロキシル末端ポリエーテルから誘導されたポリウレタン、一方ではポリエステルもしくはポリブタジエンまたは他方では脂肪族ポリイソシアネートもしくは芳香族ポリイソシアネート、ならびにそれらの前駆体。
【００４９】
ヒドロキシル末端ポリエーテルは、公知であり、例えば、エポキシド、例えばエチレンオキシド、プロピレンオキシド、ブチレンオキシド、テトラヒドロフラン、スチレンオキシドもしくはエピクロロヒドリンのそれら自体との、例えばＢＦ3の存在下に重合させることによって製造されるか、またはこれらのエポキシドを、単独で、もしくは混合物として、もしくは連続して、反応性水素原子、例えば水、アルコール、アンモニアもしくはアミン、例えばエチレングリコール、プロピレン１，３−グリコールおよびプロピレン１，２−グリコール、トリメチロールプロパン、４，４’−ジヒドロキシジフェニルプロパン、アニリン、エタノールアミンもしくはエチレンジアミンを含む開始成分と付加反応させることによって製造される。ショ糖ポリエーテルも本発明に従って好適である。多くの場合、主に（ポリエーテル中に存在している全ＯＨ基を基準として最大９０質量％）第一ＯＨ基を含むポリエーテルが好ましい。さらに、例えば、スチレンとアクリロニトリルをポリエーテルの存在下で重合させることによって形成されるような、ビニルポリマーで変性されたポリエーテルは、ＯＨ基を含むポリブタジエンと同じく好適である。
【００５０】
特に、ポリオール化合物は、４００から１００００まで、とりわけ８００から１００００までの分子量を有し、かついくつかのヒドロキシル基を含む、とりわけ２個から８個まで、とりわけ２個から４個までのヒドロキシル基を含む化合物である。
【００５１】
好適なポリイソシアネートは、脂肪族または芳香族、例えばエチレンジイソシアネート、１，４−テトラメチレンジイソシアネート、１，６−ヘキサメチレンジイソシアネート、１，１２−ドデカンジイソシアネート、シクロブタン１，３−ジイソシアネート、シクロヘキサン１，３−ジイソシアネートおよびシクロヘキサン１，４−ジイソシアネートおよびまたこれらの異性体の任意の所望の混合物、１−イソシアナト−３，３，５−トリメチル−５−イソシアナトメチルシクロヘキサン、２，４−ヘキサヒドロトリレンジイソシアネートおよび２，６−ヘキサヒドロトリレンジイソシアネートおよびまたこれらの異性体の任意に所望の混合物、ヘキサヒドロ−１，３−フェニレンジイソシアネートおよび／またはヘキサヒドロ−１，４−フェニレンジイソシアネート、ペルヒドロ−２，４’−ジフェニルメタンジイソシアネートおよび／またはペルヒドロ−４，４’−ジフェニルメタンジイソシアネート、１，３−フェニレンジイソシアネートおよび１，４−フェニレンジイソシアネート、２，４−トリレンジイソシアネートおよび２，６−トリレンジイソシアネート、およびまたこれらの異性体の任意の所望の混合物、ジフェニルメタン２，４’−ジイソシアネートおよび／またはジフェニルメタン４，４’−ジイソシアネート、ナフチレン１，５−ジイソシアネート、トリフェニルメタン４，４’，４’’−トリイソシアネート、アニリン−ホルムアルデヒド縮合にホスゲン化が続くことによって得られるポリフェニル−ポリメチレンポリイソシアネート、ｍ−イソシアナトフェニルスルホニルイソシアネートおよびｐ−イソシアナトフェニルスルホニルイソシアネート、過塩素化アリールポリイソシアネート、カルボジイミド基を含むポリイソシアネート、アロファネート基を含むポリイソシアネート、イソシアヌレート基を含むポリイソシアネート、ウレタン基を含むポリイソシアネート、アシル化尿素基を含むポリイソシアネート、ビウレット基を含むポリイソシアネート、エステル基を含むポリイソシアネート、前述のイソシアネートとアセタールの反応生成物、ならびに高分子脂肪酸基を含むポリイソシアネートである。
【００５２】
イソシアネート基を含む蒸留残留物を使用することも可能である、それというのは、それらが、イソシアネートの工業的製造の過程で得られる１つ以上の前述のポリイソシアネート中に存在しているか、またはそれらに溶解しているからである。さらに、前述のポリイソシアネートの任意の所望の混合物を使用することが可能である。
【００５３】
２，４−トリレンジイソシアネートまたは２，６−トリレンジイソシアネートおよびこれらの異性体の任意の所望の混合物（「ＴＤＩ」）、アニリン−ホルムアルデヒド縮合にホスゲン化が続くことによって製造されるポリフェニル−ポリメチレン−ポリイソシアネート（「粗ＭＤＩ」）またはカルボジイミド基、ウレタン基、アロファネート基、イソシアヌレート基、尿素基またはビウレット基を含むポリイソシアネート（「変性ポリイソシアネート」）が好ましい。
【００５４】
ポリウレタンは、均質なポリウレタンであるか、または気泡性であってよい。
【００５５】
１６．  ジアミンおよびジカルボン酸から、および／またはアミノカルボン酸または相応のタクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンおよびイソフタル酸または／およびテレフタル酸から製造された、エラストマーを改質剤として含むか、もしくは含まないポリアミド、例えばポリ−２，４，４−トリメチルヘキサメチレンテレフタルアミドまたはポリ−ｍ−フェニレンイソフタルアミド；ならびにまた、前述のポリアミドとポリオレフィン、オレフィンコポリマー、イオノマーもしくは化学結合したエラストマーまたはグラフト化したエラストマーとの；またはポリエーテル、例えばポリエチレングリコール、ポリプロピレングリコールもしくはポリテトラメチレングリコールとのブロックコポリマー；ならびにＥＰＤＭもしくはＡＢＳで変性されたポリアミドまたはコポリアミド；および加工中に縮合されたポリアミド（ＲＩＭポリアミド系）。
【００５６】
１７．  ポリ尿素、ポリイミド、ポリアミド−イミド、ポリエーテルイミド、ポリエステルイミド、ポリヒダントインおよびポリベンゾイミダゾール。
【００５７】
１８．  ジカルボン酸およびジオールから、ならびに／またはヒドロキシカルボン酸または相応のラクトンもしくはラクチドから誘導されるポリエステル、例えばポリエチレンテレフタレート、ポリブチレンテレフタレート、ポリ−１，４−ジメチロールシクロヘキサンテレフタレート、ポリアルキレンナフタレートおよびポリヒドロキシベンゾエート、ならびにヒドロキシ末端ポリエーテルから誘導されるコポリエーテルエステル、およびまたポリカーボネートもしくはＭＢＳで変性されたポリエステル。コポリエステルは、例えば（これらに限定されないが）ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。さらに、脂肪族ポリエステルは、例えば（これらに限定されないが）ポリ（ヒドロキシアルカノエート）のクラス、特にポリ（プロピオラクトン）、ポリ（ブチロラクトン）、ポリ（ピバロラクトン）、ポリ（バレロラクトン）およびポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）、ならびにポリカーボネートもしくはＭＢＳで変性された相応のポリエステルを含んでよい。「ポリ乳酸（ＰＬＡ）」という用語は、好ましくはポリ−Ｌ−ラクチドのホモポリマー、および任意のそのブレンドまたは他のポリマーとのアロイ（ａｌｌｏｙｓ）、乳酸またはラクチドと他のモノマー、例えばヒドロキシ−カルボン酸、例えばグリコール酸、３−ヒドロキシ酪酸、４−ヒドロキシ酪酸、４−ヒドロキシ吉草酸、５−ヒドロキシ吉草酸、６−ヒドロキシカプロン酸のコポリマーおよびそれらの環式形態を示す；「酪酸」または「ラクチド」の用語には、Ｌ−酪酸、Ｄ−酪酸、それらの混合物および二量体、すなわちＬ−ラクチド、Ｄ−ラクチド、メソラクチドおよび任意のそれらの混合物が含まれる。
【００５８】
１９．  ポリカーボネートおよびポリエステルカーボネート。
【００５９】
２０．  ポリケトン。
【００６０】
２１．  ポリスルホン、ポリエーテルスルホンおよびポリエーテルケトン。
【００６１】
２２．  一方ではアルデヒドから誘導される、他方ではフェノール、尿素およびメラミンから誘導された架橋ポリマー、例えばフェノール／ホルムアルデヒド樹脂、尿素／ホルムアルデヒド樹脂およびメラミン／ホルムアルデヒド樹脂。
【００６２】
２３．  乾性および非乾性アルキド樹脂。
【００６３】
２４．  飽和および不飽和ジカルボン酸と多価アルコールおよび架橋剤であるビニル化合物とのコポリエステルから誘導された不飽和ポリエステル樹脂、およびまた低燃性のそれらのハロゲンを含む変性物。
【００６４】
２５．  置換されたアクリレートから誘導される架橋性アクリル樹脂、例えばエポキシアクリレート、ウレタンアクリレートまたはポリエステルアクリレート。
【００６５】
２６．  メラミン樹脂、尿素樹脂、イソシアネート、イソシアヌレート、ポリイソシアネートまたはエポキシ樹脂で架橋されたアルキド樹脂、ポリエステル樹脂およびアクリレート樹脂。
【００６６】
２７．  脂肪族、脂環式、複素環式または芳香族グリシジル化合物から誘導される架橋性エポキシ樹脂、例えば慣用的に硬化剤、例えば無水物またはアミンと、促進剤を使用してか、または使用しないで架橋されるビスフェノールＡおよびビスフェノールＦのジグリシジルエーテルの生成物。
【００６７】
２８．  天然ポリマー、例えばセルロース、ゴム、ゼラチンおよびそれらの化学的に変性された同族誘導体、例えば酢酸セルロース、プロピオン酸セルロースおよび酪酸セルロース、またはセルロースエーテル、例えばメチルセルロース；ならびにロジンおよびそれらの誘導体。
【００６８】
２９．  前述のポリマーのブレンド（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００６９】
３０．  天然または合成ゴムの水性エマルジョン、例えば天然ラテックスまたはカルボキシル化スチレン／ブタジエンコポリマーのラテックス。
【００７０】
オリゴヒドロキシ化合物は、２つ以上のヒドロキシル基を有するが、経済協力開発機構のポリマーの定義によるポリマーではない。オリゴヒドロキシ化合物の例は、エチレングリコール、プロピレングリコール、ブタン−１，２−ジオール、ブタン−１，４−ジオール、ヘキサン−１，２−ジオール、ヘキサン−１，６−ジオール、シクロヘキサン−１，２−ジオール、グリセロール、ペンタエリトリトール、Ｄ−フルクトース、Ｄ−グルシトール、マンニトールまたはサッカロースである。
【００７１】
ワックスは、例えば蝋酸とアルコールとのエステル、例えばＣ15〜Ｃ36−モノアルコール、トリテルペンアルコールまたはステロイドアルコールでエステル化されたＣ22〜Ｃ34−モノカルボン酸である。そのようなエステルは、例えばカルナウバ蝋、蜜蝋またはホホバ油に含まれている。さらなる種類のワックスは、例えば、Ｃ1−化学を基礎とするフィッシャー・トロプシュワックスである。
【００７２】
脂肪は、グリセロールおよび脂肪族飽和もしくは不飽和カルボン酸のエステル、例えばモノアシルグリセロール、ジアシルグリセロールまたはトリアシルグリセロールである。好ましくは、カルボン酸は、直鎖状である。好ましくは、カルボン酸は、Ｃ8〜Ｃ22−カルボン酸である。
【００７３】
鉱油は、脂肪族液体飽和炭化水素であり、原油、コールタール、歴青タール（ｂｉｔｕｍｉｎｏｕｓ  ｔａｒ）、木材または泥炭から蒸留により得られる。鉱油は、液体、半固体または固体であってよい。後者の場合、それは、鉱物脂肪と呼ばれる。鉱物油の例は、ベンジン、ディーゼルオイル、燃料油、ビチューメンまたは灯油である。好ましい鉱物油は、直鎖状または分岐鎖状の飽和Ｃ8〜Ｃ22−炭化水素である。飽和Ｃ8〜Ｃ14−炭化水素がとりわけ好ましい。
【００７４】
ａ）酸化分解、熱分解または光誘起分解を受けやすい有機材料であって、ポリマー、オリゴヒドロキシ化合物、ワックス、脂肪または鉱物油である有機材料と、
ｂ）式Ｉ−Ｐ、Ｉ−ＯまたはＩ−Ｍの化合物と
を含む組成物が好ましい。
【００７５】
ａ）酸化分解、熱分解または光誘起分解を受けやすい有機材料であって、ポリマー、特に合成または半合成ポリマー、きわめて特に合成または半合成熱可塑性ポリマーである有機材料と、
ｂ）式Ｉ−Ｐ、Ｉ−ＯまたはＩ−Ｍの化合物と
を含む組成物が好ましい。
【００７６】
ａ）酸化分解、熱分解または光誘起分解を受けやすい有機材料であって、ポリオレフィンもしくはそのコポリマー、ポリスチレンもしくはそのコポリマー、ポリウレタンもしくはそのコポリマー、エポキシド、オキセタンもしくはテトラヒドロフランの重合により得られるポリエーテルもしくはそのコポリマー、ポリエステルもしくはそのコポリマー、ポリカーボネートもしくはそのコポリマー、ポリ（塩化ビニル）もしくはそのコポリマー、ポリ（塩化ビニリデン）もしくはそのコポリマー、ポリスルホンもしくはそのコポリマー、ポリブタジエンもしくはそのコポリマー、ポリ（酢酸ビニル）もしくはそのコポリマー、ポリ（ビニルアルコール）もしくはそのコポリマー、ポリ（ビニルアセタール）もしくはそのコポリマー、またはポリアミドもしくはそのコポリマーである有機材料と、
ｂ）式Ｉ−Ｐ、Ｉ−ＯまたはＩ−Ｍの化合物と
を含む組成物が好ましい。
【００７７】
ａ）酸化分解、熱分解または光誘起分解を受けやすい有機材料であって、ポリオレフィンもしくはそのコポリマー、ポリスチレンもしくはそのコポリマー、またはポリウレタンもしくはそのコポリマー、特にポリオレフィンもしくはそのコポリマー、ポリスチレンもしくはそのコポリマー、またはポリウレタンもしくはそのコポリマー、きわめて特にポリオレフィンもしくはそのコポリマー、またはポリスチレンもしくはそのコポリマーである有機材料と、
ｂ）式Ｉ−Ｐ、Ｉ−ＯまたはＩ−Ｍの化合物と
を含む組成物が好ましい。
【００７８】
ａ）酸化分解、熱分解または光誘起分解を受けやすい有機材料であって、ポリオレフィンもしくはそのコポリマーである有機材料と、
ｂ）式Ｉ−Ｐ、Ｉ−ＯまたはＩ−Ｍの化合物と
を含む組成物が好ましい。
【００７９】
前述の組成物中の式Ｉ−Ｐ、Ｉ−ＯまたはＩ−Ｍの化合物の選好性は、以下の通りである。
【００８０】
式Ｉ−Ｐ、Ｉ−ＯまたはＩ−Ｍ［式中、
Ｒ4およびＲ6は、水素であり、
Ｒ5およびＲ7は、互いに無関係に水素またはＣ1〜Ｃ8−アルキル、特に水素またはＣ1〜Ｃ4−アルキルである］の化合物が好ましい。
【００８１】
式Ｉ−Ｐ、Ｉ−ＯまたはＩ−Ｍ［式中、
Ｒ4、Ｒ6およびＲ7は、水素であり、Ｒ5は、水素またはＣ1〜Ｃ8−アルキルであり、特に水素またはＣ1〜Ｃ4−アルキルである］の化合物が好ましい。
【００８２】
式Ｉ−Ｐ、Ｉ−ＯまたはＩ−Ｍ［式中、
ＲP2およびＲP6は、互いに無関係に水素またはＣ1−アルキルであり、ＲP3およびＲP5は、互いに無関係に水素またはＣ1〜Ｃ4−アルキルであり、
ＲO1およびＲO6は、互いに無関係に水素またはＣ1〜Ｃ8−アルキルであり、ＲO2は、水素またはＣ1−アルキルであり、ＲO5は、水素またはＣ1〜Ｃ4−アルキルであり、
ＲM1は、水素またはＣ1−アルキルであり、ＲM3およびＲM5は、互いに無関係に水素またはＣ1〜Ｃ4−アルキルであり、ＲM6は、水素またはＣ1〜Ｃ8−アルキルである］の化合物が好ましい。
【００８３】
式Ｉ−Ｐ、Ｉ−ＯまたはＩ−Ｍ［式中、
ＲP2およびＲP6は、水素であり、ＲP3およびＲP5は、互いに無関係に水素またはＣ1〜Ｃ4−アルキルであり、
ＲO1は、水素またはＣ1〜Ｃ8−アルキルであり、ＲO2は、水素であり、ＲO5およびＲO6は、互いに無関係に水素またはＣ1〜Ｃ4−アルキルであり、
ＲM1およびＲM3は、水素またはＣ1−アルキルであり、ＲM5は、水素またはＣ1〜Ｃ4−アルキルであり、ＲM6は、水素またはＣ1〜Ｃ8−アルキルである］の化合物が好ましい。
【００８４】
式Ｉ−Ｐ、Ｉ−ＯまたはＩ−Ｍ［式中、
ＲP2およびＲP6は、水素であり、ＲP3およびＲP5は、互いに無関係に水素またはＣ1〜Ｃ4−アルキルであり、ここで、ＲP3およびＲP5の１つは、Ｃ4−アルキルではなく、
ＲO1は、水素またはＣ1〜Ｃ8−アルキルであり、ＲO2は、水素であり、ＲO5は、水素またはＣ1〜Ｃ3−アルキルであり、ＲO6は、水素またはＣ1〜Ｃ4−アルキルであり、
ＲM1およびＲM3は、水素またはＣ1−アルキルであり、ＲM5は、水素またはＣ1〜Ｃ3−アルキルであり、ＲM6は、水素またはＣ1〜Ｃ8−アルキルである］の化合物が好ましい。
【００８５】
式Ｉ−Ｐ、Ｉ−ＯまたはＩ−Ｍ［式中、
ＲP2およびＲP6は、水素であり、ＲP3およびＲP5の１つは、水素である一方、もう１つは、水素またはＣ1〜Ｃ4−アルキルであり、
ＲO1は、水素またはＣ1〜Ｃ8−アルキルであり、ＲO2は、水素であり、ＲO5は、水素またはＣ1−アルキルであり、ＲO6は、水素またはＣ1〜Ｃ4−アルキルであり、
ＲM1、ＲM3およびＲM5は、水素であり、ＲM6は、水素またはＣ1〜Ｃ8−アルキルである］の化合物が好ましい。
【００８６】
式Ｉ−Ｐ、Ｉ−ＯまたはＩ−Ｍ［式中、
Ｒa1、Ｒa2、Ｒa3およびＲa4は、互いに無関係に水素またはＣ1〜Ｃ8−アルキルであり、
Ｒb1、Ｒb2、Ｒb3、Ｒb4、Ｒb5およびＲb6は、互いに無関係に水素またはＣ1〜Ｃ4−アルキルであり、かつ
Ｒc1、Ｒc2、Ｒc3およびＲc4は、互いに無関係に水素またはＣ1〜Ｃ4−アルキルである］の化合物が好ましい。
【００８７】
式Ｉ−Ｐ、Ｉ−ＯまたはＩ−Ｍ［式中、
Ｒa1、Ｒa2、Ｒa3およびＲa4は、互いに無関係に水素またはＣ1〜Ｃ4−アルキルであり、
Ｒb1、Ｒb2、Ｒb3、Ｒb4、互いに無関係に水素またはＣ1〜Ｃ4−アルキルであり、Ｒb5およびＲb6の１つは、Ｃ1〜Ｃ4−アルキルである一方、他の１つは、水素であり、かつ
Ｒc1、Ｒc2、Ｒc3およびＲc4は、互いに無関係に水素またはＣ1〜Ｃ4−アルキルである］の化合物が好ましい。
【００８８】
式Ｉ−Ｐ、Ｉ−ＯまたはＩ−Ｍ［式中、
ＹP、ＹOおよびＹMは、酸素であるか、または共有結合を表し、
ＹP、ＹOおよびＹＭが酸素である場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリール、もしくはＣ1〜Ｃ8−アルキル、Ｃ1〜Ｃ18−アルキル、Ｃ3〜Ｃ16−シクロアルキルもしくはＣ2〜Ｃ18−アルケニルで置換されているＣ6〜Ｃ10−アリールであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリール、もしくはＣ1〜Ｃ8−アルキル、Ｃ1〜Ｃ18−アルキル、Ｃ3〜Ｃ16−シクロアルキルもしくはＣ2〜Ｃ18−アルケニルで置換されているＣ6〜Ｃ10−アリールであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ12−アリール、もしくはＣ1〜Ｃ8−アルキル、Ｃ1〜Ｃ18−アルキル、Ｃ3〜Ｃ16−シクロアルキルもしくはＣ2〜Ｃ18−アルケニルで置換されているＣ6〜Ｃ12−アリールであり、
Ｒ2P、Ｒ2OおよびＲ2Mは、非置換のＣ6〜Ｃ10−アリール、もしくはＣ1〜Ｃ8−アルキルで置換されているＣ6〜Ｃ10−アリールである］の化合物が好ましい。
【００８９】
式Ｉ−Ｐ、Ｉ−ＯまたはＩ−Ｍ［式中、
ＹP、ＹOおよびＹMは、酸素であるか、もしくは共有結合を表し、
ＹP、ＹOおよびＹMが酸素である場合、
Ｒ1Pは、部分式ＩＩ−Ｐを表し、
Ｒ1Oは、部分式ＩＩ−Ｏを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリール、もしくはＣ1〜Ｃ8−アルキル、Ｃ1〜Ｃ18−アルキル、Ｃ3〜Ｃ16−シクロアルキルもしくはＣ2〜Ｃ18−アルケニルで置換されているＣ6〜Ｃ10−アリールであり、
Ｒ2Pは、部分式ＩＩ−Ｐを表し、
Ｒ2Oは、部分式ＩＩ−Ｏを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリール、もしくはＣ1〜Ｃ8−アルキル、Ｃ1〜Ｃ18−アルキル、Ｃ3〜Ｃ16−シクロアルキルもしくはＣ2〜Ｃ18−アルケニルで置換されているＣ6〜Ｃ10−アリールであり、
ＹP、ＹOおよびＹMが共有結合を表す場合、
Ｒ1Pは、部分式ＩＩ−Ｐを表し、
Ｒ1Oは、部分式ＩＩ−Ｏを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ18−アルキル、Ｃ3〜Ｃ16−シクロアルキルもしくはＣ2〜Ｃ18−アルケニルで置換されているＣ6〜Ｃ10−アリールであり、
Ｒ2P、Ｒ2OおよびＲ2Mは、非置換のＣ6〜Ｃ10−アリール、もしくはＣ1〜Ｃ8−アルキルで置換されているＣ6〜Ｃ10−アリールである］の化合物が好ましい。
【００９０】
式Ｉ−Ｐ、Ｉ−ＯまたはＩ−Ｍ［式中、
ＹP、ＹOおよびＹMは、酸素であるか、または共有結合を表し、
ＹP、ＹOおよびＹMが酸素である場合、
Ｒ1Pは、部分式ＩＩ−Ｐを表し、
Ｒ1Oは、部分式ＩＩ−Ｏを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリール、もしくはＣ1〜Ｃ8−アルキル、Ｃ1〜Ｃ18−アルキル、Ｃ3〜Ｃ16−シクロアルキルもしくはＣ2〜Ｃ18−アルケニルで置換されているＣ6〜Ｃ10−アリールであり、
Ｒ2Pは、Ｒ1Pであり、
Ｒ2Oは、Ｒ1Oであり、
Ｒ2Mは、Ｒ1Mであるか、または
Ｒ2PはＲ1Pと共に、Ｒ2OはＲ1Oと共に、およびＲ2MはＲ1Mと共に、部分式ＩＩＩ、ＩＶもしくはＶの１つを表し、
ＹP、ＹOおよびＹMが共有結合を表す場合、
Ｒ1Pは、部分式ＩＩ−Ｐを表し、
Ｒ1Oは、部分式ＩＩ−Ｏを表し、
Ｒ1Mは、部分式ＩＩ−Ｍを表し、かつ
Ｒ2P、Ｒ2OおよびＲ2Mは、非置換のＣ6〜Ｃ10−アリール、もしくはＣ1〜Ｃ8−アルキルで置換されているＣ6〜Ｃ10−アリールである］の化合物が好ましい。
【００９１】
式Ｉ−Ｐ、Ｉ−ＯまたはＩ−Ｍ［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍの１つを表し
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリールもしくはＣ1〜Ｃ8−アルキルで置換されているＣ6〜Ｃ10−アリール、Ｃ1〜Ｃ18−アルキルもしくはＣ3〜Ｃ16−シクロアルキルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリールもしくはＣ1〜Ｃ8−アルキルで置換されているＣ6〜Ｃ10−アリール、Ｃ1〜Ｃ18−アルキルもしくはＣ3〜Ｃ16−シクロアルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリールもしくはＣ1〜Ｃ8−アルキルで置換されているＣ6〜Ｃ10−アリール、Ｃ1〜Ｃ18−アルキルもしくはＣ3〜Ｃ16−シクロアルキルであり、かつ
Ｒ2P、Ｒ2OおよびＲ2Mは、非置換のＣ6〜Ｃ10−アリール、もしくはＣ1〜Ｃ8−アルキルで置換されているＣ6〜Ｃ10−アリールである］の化合物が好ましい。
【００９２】
式Ｉ−Ｐ、Ｉ−ＯまたはＩ−Ｍ［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩを表すか、または
Ｒ1P、Ｒ1OおよびＲ1Mは、非置換のＣ6〜Ｃ10−アリール、もしくはＣ1〜Ｃ8−アルキルもしくはＣ1〜Ｃ18−アルキルで置換されているＣ6〜Ｃ10−アリールであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩを表すか、または
Ｒ2P、Ｒ2OおよびＲ2Mは、非置換のＣ6〜Ｃ10−アリール、もしくはＣ1〜Ｃ8−アルキルもしくはＣ1〜Ｃ18−アルキルで置換されているＣ6〜Ｃ10−アリールであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキルもしくはＣ1〜Ｃ18−アルキルで置換されているＣ6〜Ｃ10−アリールであり、かつ
Ｒ2P、Ｒ2OおよびＲ2Mは、非置換のＣ6〜Ｃ10−アリール、もしくはＣ1〜Ｃ8−アルキルで置換されているＣ6〜Ｃ10−アリールである］の化合物が好ましい。
【００９３】
式Ｉ−Ｐ、Ｉ−ＯまたはＩ−Ｍの化合物であって、式Ｉ−ＰまたはＩ−Ｏ［式中、
ＹPおよびＹOは、酸素であるか、または共有結合を表し、
ＹPおよびＹOが酸素である場合、
Ｒ1P、Ｒ2P、Ｒ1OもしくはＲ2Oは、部分式ＩＩ−Ｍを表さず、
ＹPおよびＹOが共有結合を表す場合、
Ｒ1PもしくはＲ1Oは、部分式ＩＩ−Ｍを表さない］の化合物が好ましい。
【００９４】
式Ｉ−Ｐ、Ｉ−ＯまたはＩ−Ｍの化合物であって、式Ｉ−Ｐ［式中、
ＹPは、酸素であるか、または共有結合を表し、
ＹPが酸素である場合、
Ｒ1PまたはＲ2Pは、部分式ＩＩ−ＯもしくはＩＩ−Ｍを表さず、
ＹPが共有結合を表す場合、
Ｒ1Pは、部分式ＩＩ−ＯもしくはＩＩ−Ｍを表さない］の化合物が好ましい。
【００９５】
式Ｉ−Ｐ、Ｉ−ＯまたはＩ−Ｍ［式中、
ＹP、ＹOまたはＹMは、酸素であるか、または共有結合を表し、
ＹP、ＹOまたはＹMが酸素である場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換のＣ6〜Ｃ10−アリール、またはＣ1〜Ｃ8−アルキル、Ｃ1〜Ｃ8−アルコキシ、ハロゲンもしくは１つのフェニルで置換されているＣ6〜Ｃ10−アリールである］の化合物が好ましい。
【００９６】
式Ｉ−Ｐ、Ｉ−ＯまたはＩ−Ｍ［式中、
ＹP、ＹOおよびＹMは、酸素である］の化合物が好ましい。
【００９７】
式Ｉ−Ｐ、Ｉ−ＯまたはＩ−Ｍの化合物であって、式Ｉ−ＰまたはＩ−Ｏ［式中、
ＹPおよびＹOは、酸素であり、
Ｒ1P、Ｒ2P、Ｒ1OまたはＲ2Oは、部分式ＩＩ−Ｍを表さない］の化合物が好ましい。
【００９８】
式Ｉ−Ｐ、Ｉ−ＯまたはＩ−Ｍ［式中、
ＹP、ＹOおよびＹMは、酸素であり、
Ｒ1PはＲ2Pと共に、Ｒ1OはＲ2Oと共に、およびＲ1MはＲ2Mと共に、部分式ＩＩＩ、ＩＶまたはＶの１つを表し、かつ
Ｒ2PはＲ1Pと共に、Ｒ2OはＲ1Oと共に、およびＲ2MはＲ1Mと共に、部分式ＩＩＩ、ＩＶまたはＶの１つを表す］の化合物が好ましい。
【００９９】
式Ｉ−ＰまたはＩ−Ｏ［式中、
ＹPおよびＹOは、酸素であり、
Ｒ1PはＲ2Pと共に、およびＲ1OはＲ2Oと共に、部分式ＩＩＩ、ＩＶまたはＶの１つを表し、かつ
Ｒ2PはＲ1Pと共に、およびＲ2OはＲ1Oと共に、部分式ＩＩＩ、ＩＶまたはＶの１つを表す］の化合物が好ましい。
【０１００】
式Ｉ−Ｐ［式中、
ＹPは、酸素であり、
Ｒ1PはＲ2Pと共に、部分式ＩＩＩ、ＩＶまたはＶの１つを表す］の化合物が好ましい。
【０１０１】
式Ｉ−Ｐ［式中、
ＹPは、酸素であり、
Ｒ1PはＲ2Pと共に、部分式ＩＶを表す］の化合物が好ましい。
【０１０２】
式Ｉ−Ｐ、Ｉ−ＯまたはＩ−Ｍ［式中、
ＹP、ＹOおよびＹMは、共有結合を表す］の化合物が好ましい。
【０１０３】
式Ｉ−Ｐ、Ｉ−ＯまたはＩ−Ｍの化合物の上記の選好性は、それぞれ式Ｉ−Ｐ、Ｉ−ＯまたはＩ−Ｍの３つの構造単位を指している。これらの構造単位は、Ｒ4、Ｒ5、Ｒ6およびＲ7を含むベンゾフラン−２−オン単位と、ＲP2、ＲP3、ＲP5、ＲP6、ＲO1、ＲO2、ＲO5、ＲO6、ＲM1、ＲM3、ＲM5およびＲM6を含む架橋性フェニレン単位と、部分式ＩＩＩ、ＩＶもしくはＶの置換基、すなわちＲa1、Ｒa2、Ｒa3、Ｒa4、Ｒb1、Ｒb2、Ｒb3、Ｒb4、Ｒb5、Ｒb6、Ｒc1、Ｒc2、Ｒc3およびＲc4を有するＲ1P、Ｒ2P、Ｒ1O、Ｒ2O、Ｒ1MおよびＲ2Mを含むその他のリン原子に近接する単位とを含む。３つの構造単位の前述の選好性は、組み合わされてよい。それらの例は、以下に示される。
【０１０４】
式Ｉ−Ｐ、Ｉ−ＯまたはＩ−Ｍ［式中、
ＹP、ＹOおよびＹMは、酸素であり、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物が好ましい。
【０１０５】
式Ｉ−Ｐ、Ｉ−ＯまたはＩ−Ｍ［式中、
ＹP、ＹOおよびＹMは、共有結合を表し、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物が好ましい。
【０１０６】
式Ｉ−Ｐ、Ｉ−ＯまたはＩ−Ｍ［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯまたはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯまたはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4およびＲ6は、水素であり、
Ｒ5およびＲ7は、互いに無関係に水素もしくはＣ1〜Ｃ8−アルキルであり、
ＲP2およびＲP6は、互いに無関係に水素もしくはＣ1−アルキルであり、
ＲP3およびＲP5は、互いに無関係に水素もしくはＣ1〜Ｃ4−アルキルであり、
ＲO1およびＲO6は、互いに無関係に水素もしくはＣ1〜Ｃ8−アルキルであり、
ＲO2は、水素もしくはＣ1−アルキルであり、
ＲO5は、水素もしくはＣ1〜Ｃ4−アルキルであり、
ＲM1は、水素もしくはＣ1−アルキルであり、
ＲM3およびＲM5は、互いに無関係に水素もしくはＣ1〜Ｃ4−アルキルであり、
ＲM6は、水素もしくはＣ1〜Ｃ8−アルキルであり、
Ｒa1、Ｒa2、Ｒa3およびＲa4は、互いに無関係に水素もしくはＣ1〜Ｃ4−アルキルであり、
Ｒb1、Ｒb2、Ｒb3、Ｒb4、Ｒb5およびＲb6は、互いに無関係に水素もしくはＣ1〜Ｃ4−アルキルであり、かつ
Ｒc1、Ｒc2、Ｒc3およびＲc4は、互いに無関係に水素もしくはＣ1〜Ｃ4−アルキルである］の化合物が好ましい。
【０１０７】
式Ｉ−Ｐ、Ｉ−ＯまたはＩ−Ｍ［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶの１つを表すか、または
Ｒ1P、Ｒ1OおよびＲ1Mは、非置換のＣ6〜Ｃ10−アリールもしくはＣ1〜Ｃ8−アルキルで置換されているＣ6〜Ｃ10−アリール、Ｃ1〜Ｃ18−アルキル、もしくはＣ3〜Ｃ16−シクロアルキルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換のＣ6〜Ｃ10−アリールもしくはＣ1〜Ｃ8−アルキルで置換されているＣ6〜Ｃ10−アリール、Ｃ1〜Ｃ18−アルキルもしくはＣ3〜Ｃ16−シクロアルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリールもしくはＣ1〜Ｃ8−アルキルで置換されているＣ6〜Ｃ10−アリール、Ｃ1〜Ｃ18−アルキル、もしくはＣ3〜Ｃ16−シクロアルキルであり、かつ
Ｒ2P、Ｒ2OおよびＲ2Mは、非置換のＣ6〜Ｃ10−アリール、もしくはＣ1〜Ｃ8−アルキルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物が好ましい。
【０１０８】
式Ｉ−Ｐ、Ｉ−ＯまたはＩ−Ｍの化合物であって、式Ｉ−ＰまたはＩ−Ｏ［式中、
ＹPおよびＹOは、酸素であるか、または共有結合を表し、
ＹPおよびＹOが酸素である場合、
Ｒ1Pは、部分式ＩＩ−ＰもしくはＩＩ−Ｏの１つを表し、
Ｒ1Oは、部分式ＩＩ−Ｏを表すか、または
Ｒ1PはＲ2Pと共に、およびＲ1OはＲ2Oと共に、部分式ＩＩＩ、ＩＶもしくはＶの１つを表すか、または
Ｒ1PおよびＲ1Oは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−ＰもしくはＩＩ−Ｏの１つを表し、
Ｒ2Oは、部分式ＩＩ−Ｏを表すか、または
Ｒ2PはＲ1Pと共に、およびＲ2OはＲ1Oと共に、部分式ＩＩＩ、ＩＶもしくはＶの１つを表すか、または
Ｒ2PおよびＲ2Oは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹPおよびＹOが共有結合を表す場合、
Ｒ1Pは、部分式ＩＩ−ＰもしくはＩＩ−Ｏの１つを表し、
Ｒ1Oは、部分式ＩＩ−Ｏを表すか、または
Ｒ1PおよびＲ1Oは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2PおよびＲ2Oは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物が好ましい。
【０１０９】
式Ｉ−Ｐ、Ｉ−ＯまたはＩ−Ｍの化合物であって、式Ｉ−ＰまたはＩ−Ｏ［式中、
ＹPおよびＹOは、酸素であるか、または共有結合を表し、
ＹPおよびＹOが酸素である場合、
Ｒ1Pは、部分式ＩＩ−ＰもしくはＩＩ−Ｏの１つを表し、
Ｒ1Oは、部分式ＩＩ−Ｏを表すか、または
Ｒ1PはＲ2Pと共に、およびＲ1OはＲ2Oと共に、部分式ＩＩＩを表すか、または
Ｒ1PおよびＲ1Oは、非置換のＣ6〜Ｃ10−アリール、もしくはＣ1〜Ｃ8−アルキルで置換されているＣ6〜Ｃ10−アリール、もしくはＣ1〜Ｃ18−アルキルであり、
Ｒ2Pは、部分式ＩＩ−ＰもしくはＩＩ−Ｏの１つを表し、
Ｒ2Oは、部分式ＩＩ−Ｏを表し、
Ｒ2PはＲ1Pと共に、およびＲ2OはＲ1Oと共に、部分式ＩＩＩを表すか、または
Ｒ2PおよびＲ2Oは、非置換のＣ6〜Ｃ10−アリール、もしくはＣ1〜Ｃ8−アルキルで置換されているＣ6〜Ｃ10−アリール、もしくはＣ1〜Ｃ18−アルキルであり、
ＹPおよびＹOが共有結合を表す場合、
Ｒ1Pは、部分式ＩＩ−ＰもしくはＩＩ−Ｏの１つを表し、
Ｒ1Oは、部分式ＩＩ−Ｏを表すか、または
Ｒ1PおよびＲ1Oは、非置換のＣ6〜Ｃ10−アリール、もしくはＣ1〜Ｃ8−アルキルで置換されているＣ6〜Ｃ10−アリール、もしくはＣ1〜Ｃ18−アルキルであり、
Ｒ2PおよびＲ2Oは、非置換のＣ6〜Ｃ10−アリール、もしくはＣ1〜Ｃ8−アルキルで置換されているＣ6〜Ｃ10−アリールであり、
Ｒ4およびＲ6は、水素であり、
Ｒ5およびＲ7は、互いに無関係に水素もしくはＣ1〜Ｃ8−アルキルであり、
ＲP2およびＲP6は、水素であり、
ＲP3およびＲP5は、互いに無関係に水素もしくはＣ1〜Ｃ4−アルキルであり、ここで、ＲP3およびＲP5の１つは、Ｃ4−アルキルではなく、
ＲO1は、水素もしくはＣ1〜Ｃ8−アルキルであり、
ＲO2は、水素であり、
ＲO5は、水素もしくはＣ1〜Ｃ3−アルキルであり、
ＲO6は、水素もしくはＣ1〜Ｃ4−アルキルであり、
Ｒa1、Ｒa2、Ｒa3およびＲa4は、互いに無関係に水素もしくはＣ1〜Ｃ4−アルキルであり、
Ｒb1、Ｒb2、Ｒb3、Ｒb4、Ｒb5およびＲb6は、互いに無関係に水素もしくはＣ1〜Ｃ4−アルキルであり、かつ
Ｒc1、Ｒc2、Ｒc3およびＲc4は、互いに無関係に水素もしくはＣ1〜Ｃ4−アルキルである］の化合物が好ましい。
【０１１０】
式Ｉ−Ｐ、Ｉ−ＯまたはＩ−Ｍの化合物であって、式Ｉ−ＰまたはＩ−Ｏ［式中、
ＹPおよびＹOは、酸素であるか、または共有結合を表し、
ＹPおよびＹOが酸素である場合、
Ｒ1Pは、部分式ＩＩ−ＰもしくはＩＩ−Ｏの１つを表し、
Ｒ1Oは、部分式ＩＩ−Ｏを表すか、または
Ｒ1PおよびＲ1Oは、非置換のＣ6〜Ｃ10−アリール、もしくはＣ1〜Ｃ8−アルキルで置換されているＣ6〜Ｃ10−アリール、もしくはＣ1〜Ｃ18−アルキルであり、
Ｒ2Pは、部分式ＩＩ−ＰもしくはＩＩ−Ｏの１つを表し、
Ｒ2Oは、部分式ＩＩ−Ｏを表すか、または
Ｒ2PおよびＲ2Oは、非置換のＣ6〜Ｃ10−アリール、もしくはＣ1〜Ｃ8−アルキルで置換されているＣ6〜Ｃ10−アリール、もしくはＣ1〜Ｃ18−アルキルであり、
ＹPおよびＹOが共有結合を表す場合、
Ｒ1Pは、部分式ＩＩ−ＰもしくはＩＩ−Ｏの１つを表し、
Ｒ1Oは、部分式ＩＩ−Ｏを表すか、または
Ｒ1PおよびＲ1Oは、非置換のＣ6〜Ｃ10−アリール、もしくはＣ1〜Ｃ8−アルキルで置換されているＣ6〜Ｃ10−アリール、もしくはＣ1〜Ｃ18−アルキルであり、
Ｒ2PおよびＲ2Oは、非置換のＣ6〜Ｃ10−アリール、もしくはＣ1〜Ｃ8−アルキルで置換されているＣ6〜Ｃ10−アリールであり、
Ｒ4およびＲ6は、水素であり、
Ｒ5およびＲ7は、互いに無関係に水素もしくはＣ1〜Ｃ8−アルキルであり、
ＲP2およびＲP6は、水素であり、
ＲP3およびＲP5は、互いに無関係に水素もしくはＣ1〜Ｃ4−アルキルであり、ここで、ＲP3およびＲP5の１つは、Ｃ4−アルキルではなく、
ＲO1は、水素もしくはＣ1〜Ｃ8−アルキルであり、
ＲO2は、水素であり、
ＲO5は、水素もしくはＣ1〜Ｃ3−アルキルであり、
ＲO6は、水素もしくはＣ1〜Ｃ4−アルキルである］の化合物が好ましい。
【０１１１】
式Ｉ−Ｐ、Ｉ−ＯまたはＩ−Ｍ［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換のＣ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、かつ
ＲM1、ＲM3、ＲM5およびＲM6は、互いに無関係に水素もしくはＣ1〜Ｃ8−アルキルである］の化合物が好ましい。
【０１１２】
式Ｉ−Ｐ、Ｉ−ＯまたはＩ−Ｍ［式中、
ＹP、ＹOおよびＹMは、酸素であり、
Ｒ1PはＲ2Pと共に、Ｒ1OはＲ2Oと共に、およびＲ1MはＲ2Mと共に、部分式ＩＩＩ、ＩＶもしくはＶの１つを表し、
Ｒ2PはＲ1Pと共に、Ｒ2OはＲ1Oと共に、およびＲ2MはＲ1Mと共に、部分式ＩＩＩ、ＩＶもしくはＶの１つを表し、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物が好ましい。
【０１１３】
式Ｉ−ＰまたはＩ−Ｏ［式中、
ＹPおよびＹOは、酸素であり、
Ｒ1PはＲ2Pと共に、およびＲ1OはＲ2Oと共に、部分式ＩＩＩ、ＩＶもしくはＶの１つを表し、
Ｒ2PはＲ1Pと共に、およびＲ2OはＲ1Oと共に、部分式ＩＩＩ、ＩＶもしくはＶの１つを表し、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物が好ましい。
【０１１４】
式Ｉ−Ｐ［式中、
ＹPは、酸素であり、
Ｒ1PはＲ2Pと共に、部分式ＩＩＩ、ＩＶもしくはＶの１つを表し、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物が好ましい。
【０１１５】
式Ｉ−Ｐ［式中、
ＹPは、酸素であり、
Ｒ1PはＲ2Pと共に、部分式ＩＶを表し、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、かつ
Ｒb1、Ｒb2、Ｒb3、Ｒb4、Ｒb5およびＲb6は、互いに無関係に水素もしくはＣ1〜Ｃ8−アルキルである］の化合物が好ましい。
【０１１６】
式Ｉ−Ｐの化合物が好ましく、それは、化合物（４０１）または（４０２）である。これらの化合物の構造は、それぞれの合成例Ｐ−１またはＰ−２に図示されている。
【０１１７】
成分ａ）、すなわち酸化分解、熱分解または光誘起分解を受けやすい有機材料に関する成分ｂ）、すなわち式Ｉ−Ｐ、Ｉ−ＯもしくはＩ−Ｍの化合物の使用量は、酸化分解、熱分解または光誘起分解を受けやすい特定の有機材料、および所望の保護の程度によって変化する。
【０１１８】
酸化分解、熱分解または光誘起分解を受けやすい有機材料を成分ａ）として、および式Ｉ−Ｐ、Ｉ−ＯもしくはＩ−Ｍの化合物を成分ｂ）として含む組成物が好ましく、ここで、成分ｂ）は、成分ａ）の質量を基準として０．０００５％から１０％まで、特に０．００１％から２％まで、とりわけ０．００５％から１％までの量で含まれている。
【０１１９】
任意に、有機材料を成分ａ）として、および式Ｉ−Ｐ、Ｉ−ＯもしくはＩ−Ｍの化合物を成分ｂ）として含む組成物は、さらなる添加剤を成分ｃ）として含む。
【０１２０】
さらなる添加剤は、以下の一覧から選択される：
１．酸化防止剤
１．１．  アルキル化モノフェノール類、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、直鎖状または側鎖で分岐鎖状のノニルフェノール、例えば２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、２，４−ジメチル−６−（１’−メチル−１’−テトラデシル−メチル）−フェノールおよびそれらの混合物。
【０１２１】
１．２．  アルキルチオメチルフェノール類、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１２２】
１．３．  ヒドロキノン類およびアルキル化ヒドロキノン類、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【０１２３】
１．４．  トコフェロール類、例えばα−トコフェロール、β−トコフェロール、γ−トコフェロール、δ−トコフェロールおよびそれらの混合物（ビタミンＥ）、ビタミンＥアセテート。
【０１２４】
１．５．  ヒドロキシル化チオジフェニルエーテル類、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【０１２５】
１．１６．  アルキリデンビスフェノール類、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス−（５−ｔｅｒｔ−ブチル−４−ヒドロキシ−２−メチルフェニル）−４−ｎ−ドデシルメルカプトブタン、１，１，５，５−テトラ（５−ｔｅｒｔ−ブチル−４−ヒドロキシ−２−メチルフェニル）ペンタン。
【０１２６】
１．７．  Ｏ−ベンジル化合物類、Ｎ−ベンジル化合物類およびＳ−ベンジル化合物類、例えば３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジル−メルカプトアセテート。
【０１２７】
１．８．  ヒドロキシベンジル化マロネート類、例えばジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【０１２８】
１．９．  芳香族ヒドロキシベンジル化合物類、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１２９】
１．１０．  トリアジン化合物類、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１３０】
１．１１．  ベンジルホスホネート類、例えばジメチル−２，５−ジ−ｔｅｒｔ−ブチル−４−ヒドロキシベンジルホスホネ−ト、ジエチル−３，５−ジ−ｔｅｒｔ−ブチル−４−ヒドロキシベンジルホスホネ−ト、ジオクタデシル−３，５−ジ−ｔｅｒｔ−ブチル−４−ヒドロキシベンジルホスホネ−ト、ジオクタデシル−５−ｔｅｒｔ−ブチル−４−ヒドロキシ−３−メチルベンジルホスホネ−ト、３，５−ジ−ｔｅｒｔ−ブチル−４−ヒドロキシベンジルホスホン酸のモノエチルエステルのカルシウム塩、（３，５−ジｔｅｒｔ−ブチル−４−ヒドロキシフェニル）メチルホスホン酸。
【０１３１】
１．１２．  アシルアミノフェノール類、例えば４−ヒドロキシラウルアニリド（ｈｙｄｒｏｘｙｌａｕｒａｎｉｌｉｄｅ）、４−ヒドロキシステアルアニリド（ｈｙｄｒｏｘｙｓｔｅａｒａｎｉｌｉｄｅ）、オクチル−Ｎ−（３，５−ジ−ｔｅｒｔ−ブチル−４−ヒドロキシフェニル）カルバメート。
【０１３２】
１．１３．  β−（３，５−ジ−ｔｅｒｔ−ブチル−４−ヒドロキシフェニル）プロピオン酸と、一価または多価アルコール、例えばメタノール、エタノール、ｎ−オクタノール、イソオクタノール、直鎖状Ｃ7〜Ｃ9−アルカノールおよび分岐鎖状Ｃ7〜Ｃ9−アルカノールの混合物、オクタデカノール、直鎖状Ｃ13〜Ｃ15−アルカノールおよび分岐鎖状Ｃ13〜Ｃ15−アルカノールの混合物、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、テトラエチレングリコール、ペンタエリトリトール、トリス（ヒドロキシルエチル）イソシアヌレート、Ｎ，Ｎ’−ビス−（ヒドロキシル−エチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３３】
１．１４．  β−（５−ｔｅｒｔ−ブチル−４−ヒドロキシ−３−メチルフェニル）プロピオン酸と、一価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【０１３４】
１．１５．  β−（３，５−ジシクロヘキシル−４−ヒドロキシフェニル）プロピオン酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス−（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３５】
１．１６．  ３，５−ジ−ｔｅｒｔ−ブチル−４−ヒドロキシ酢酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス−（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３６】
１．１７．  β−（３，５−ジ−ｔｅｒｔ−４−ヒドロキシフェニル）プロピオン酸のアミド類、例えばＮ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ  ＸＬ−１（ＲＴＭ）、Ｕｎｉｒｏｙａｌにより供給）。
【０１３７】
１．１８．  アスコルビン酸（ビタミンＣ）。
【０１３８】
１．１９．  アミン系酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化ｔｅｒｔ−ブチル／ｔｅｒｔ−オクチルジフェニルアミンおよびジアルキル化ｔｅｒｔ−ブチル／ｔｅｒｔ−オクチルジフェニルアミンの混合物、モノアルキル化ノニルジフェニルアミンおよびジアルキル化ノニルジフェニルアミンの混合物、モノアルキル化およびジアルキル化ドデシルジフェニルアミンの混合物、モノアルキル化イソプロピル／イソヘキシルジフェニルアミンおよびジアルキル化イソプロピル／イソヘキシルジフェニルアミンの混合物、モノアルキル化ｔｅｒｔ−ブチルジフェニルアミンおよびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化ｔｅｒｔ−ブチル／ｔｅｒｔ−オクチルフェノチアジンおよびジアルキル化ｔｅｒｔ−ブチル／ｔｅｒｔ−オクチルフェノチアジンの混合物、モノアルキル化ｔｅｒｔ−オクチルフェノチアジンおよびジアルキル化ｔｅｒｔ−オクチルフェノチアジンの混合物、Ｎ−アリルフェノチアジン、Ｎ，Ｎ，Ｎ’，Ｎ’−テト���フェニル−１，４−ジアミノブタ−２−エン、Ｎ，Ｎ−ビス（２，２，６，６−テトラメチルピペリド−４−イル−ヘキサメチレンジアミン、ビス（２，２，６，６−テトラメチルピペリド−４−イル）セバケート、２，２，６，６−テトラメチルピペリジン−４−オン、２，２，６，６−テトラメチルピペリジン−４−オール。
【０１３９】
２．ＵＶ吸収剤および光安定剤
２．１．  ２−（２’−ヒドロキシフェニル）ベンゾトリアゾール類、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル−）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００
【化６】
0006768056.tif 000007
（式中、Ｒ’＝３’−ｔｅｒｔ−ブチル−４’−ヒドロキシ−５’−２Ｈ−ベンゾトリアゾール−２−イルフェニルである）とのエステル交換反応生成物；２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【０１４０】
２．２．  ２−ヒドロキシベンゾフェノン類、例えば４−ヒドロキシ誘導体、４−メトキシ誘導体、４−オクチルオキシ誘導体、４−デシルオキシ誘導体、４−ドデシルオキシ、４−ベンジルオキシ誘導体、４，２’，４’−トリヒドロキシ誘導体および２’−ヒドロキシ−４，４’−ジメトキシ誘導体。
【０１４１】
２．３．  置換および非置換の安息香酸のエステル、例えば４−ｔｅｒｔ−ブチルフェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【０１４２】
２．４．  アクリレート類、例えばエチルα−シアノ−β，β−ジフェニルアクリレート、イソオクチルα−シアノ−β，β−ジフェニルアクリレート、メチルα−カルボメトキシシンナメート、メチル−α−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリンおよびネオペンチルテトラ（α−シアノ−β，β−ジフェニルアクリレート）。
【０１４３】
２．５．  ニッケル化合物類、例えば２，２’−チオビス［４−（１，１，３，３−テトラメチルブチル）フェノール］のニッケル錯体、例えば、追加の配位子、例えばｎ−ブチルアミン、トリエタノールアミンまたはＮ−シクロヘキシルジエタノールアミンを有するか、もしくは有していない１：１または１：２の錯体、ニッケルジブチルジチオカルバメート、モノアルキルエステル、例えばメチルエステルもしくはエチルエステルのニッケル塩、４―ヒドロキシ−３，５−ジ−ｔｅｒｔ−ブチルベンジルホスホン酸のニッケル塩、ケトキシム、例えば２−ヒドロキシ−４−メチルフェニルウンデシルケトキシムのニッケル錯体、１−フェニル−４−ラウロイル−５−ヒドロキシピラゾールの、追加の配位子を有するか、もしくは有していないニッケル錯体。
【０１４４】
２．６．  立体障害アミン類、例えばビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンおよびスクシン酸の縮合物、Ｎ，Ｎ’−ビス（２，２，６，６−テトラメチル−４−ピペリジル）ヘキサメチレンジアミンおよび４−ｔｅｒｔ−オクチルアミノ−２，６−ジクロロ−１，３，５−トリアジンの直鎖状または環状の縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリド−４−イル）セバケート、ビス（１−オクチルオキシ−２，２，６，６−テトラメチルピペリド−４−イル）スクシネート、ビス−［２，２，６，６−テトラメチル−１−（ウンデシルオキシ）−ピペリジン−４−イル］カーボネート、Ｎ，Ｎ’−ビス（２，２，６，６−テトラメチル−４−ピペリジル）−ヘキサメチレンジアミンおよび４−モルホリノ−２，６−ジクロロ−１，３，５−トリアジンの直鎖状または環状の縮合物、２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンおよび１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンおよび４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンおよび４−シクロヘキシルアミノ−２，６−ジクロロ−１，３，５−トリアジンの縮合物、１，２−ビス（３���アミノプロピルアミノ）エタンおよび２，４，６−トリクロロ−１，３，５−トリアジンおよび４−ブチルアミノ−２，２，６，６−テトラメチルピペリジンの縮合物（ＣＡＳ登録番号［１３６５０４−９６−６］）；１，６−ヘキサンジアミンおよび２，４，６−トリクロロ−１，３，５−トリアジンおよびＮ，Ｎ−ジブチルアミンおよび４−ブチルアミノ−２，２，６，６−テトラメチルピペリジンの縮合物（ＣＡＳ登録番号［１９２２６８  ６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）−エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン，無水マレイン酸−α−オレフィンコポリマーと２，２，６，６−テトラメチル−４−アミノピペリジンまたは１，２，２，６，６−ペンタメチル−４−アミノピペリジンとの反応生成物、Ｎ，Ｎ’−ビス−（２，２，６，６−テトラメチル−１−プロポキシ−ピペリジン−４−イル）−ヘキサン−１，６−ジアミンの形式的な縮合生成物であるオリゴマー化合物および２−クロロ−４，６−ビス−（ジ−ｎ−ブチルアミノ）−［１，３，５］トリアジンで末端がキャップされた２，４−ジクロロ−６−｛ｎ−ブチル−（２，２，６，６−テトラメチル−１−プロポキシ−ピペリジン−４−イル）−アミノ｝−［１，３，５］トリアジンの混合物、Ｎ，Ｎ’−ビス−（２，２，６，６−テトラメチル−ピペリジン−４−イル）−ヘキサン−１，６−ジアミンの形式的な縮合生成物であるオリゴマー化合物および２−クロロ−４，６−ビス−（ジ−ｎ−ブチルアミノ）−［１，３，５］トリアジンで末端がキャップされた２，４−ジクロロ−６−｛ｎ−ブチル−（２，２，６，６−テトラメチル−ピペリジン−４−イル）−アミノ｝−［１，３，５］トリアジンの混合物、２，４−ビス［Ｎ−（１−シクロヘキシルオキシ−２，２，６，６−テトラメチルピペリジン−４−イル）−Ｎブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号１０６９１７−３１−１］、５−（２−エチルヘキサノイル）−オキシメチル−３，３，５−トリメチル−２−モルホリノン、２，４−ビス−［（１−シクロ−ヘキシルオキシ−２，２，６，６−ピペリジン−４−イル）ブチルアミノ］−６−クロロ−ｓ−トリアジンとＮ，Ｎ’−ビス−（３−アミノ−プロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン。
【０１４５】
２．７．  オキサミド類、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよび２−エトキシ−２’−エチル−５，４’−ジ−ｔｅｒｔ−ブトキサニリドのその混合物、ｏ−メトキシ−二置換オキサニリドおよびｐ−メトキシ−二置換オキサニリドの混合物、ならびにｏ−エトキシ−二置換オキサニリドおよびｐ−エトキシ−二置換オキサニリドの混合物。
【０１４６】
２．８．  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１４７】
金属不活性化剤、例えばＮ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド，オキサニリド，イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１４８】
４．  ホスファイトおよびホスホナイト、例えばトリフェニルホスファイト、ジフェニルアルキルホスファイト、フェニルジアルキルホスファイト、トリス（ノニルフェニル）ホスファイト、Ｃ12〜Ｃ18アルキルビス［４−（１−メチル−１−フェニル−エチル）フェニル］ホスファイト、Ｃ12〜Ｃ18アルケニルビス［４−（１−メチル−１−フェニル−エチル）フェニル］ホスファイト、ビス［４−（１−メチル−１−フェニル−エチル）フェニル］［（Ｅ）−オクタデカ−９−エニル］ホスファイト、デシルビス［４−（１−メチル−１−フェニル−エチル）フェニル］ホスファイト、ジデシル［４−（１−メチル−１−フェニル−エチル）フェニル］ホスファイト、［４−（１−メチル−１−フェニル−エチル）フェニル］ビス［（Ｅ）−オクタデカ−９−エニル］ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，４−ジ−クミルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル）ペンタエリトリトールジホスファイト、［２−ｔｅｒｔ−ブチル−４−［１−［５−ｔｅｒｔ−ブチル−４−ジ（トリデコキシ）ホスファニルオキシ−２−メチル−フェニル］ブチル］−５−メチル−フェニル］ジトリデシルホスファイト、トリステアリルソルビトールトリホスファイト、少なくとも２つの異なるトリス（モノ−Ｃ1〜Ｃ8−アルキル）フェニルホスファイトの混合物、例えば米国特許第７４６８４１０号明細書（US7468410B2）で例１および２の生成物として言及されているもの、少なくとも２つの異なるトリス（アミルフェニル）ホスファイトを含むホスファイトの混合物、例えば米国特許第８００８３８３号明細書（US8008383B2）で混合物１４、１５、１６、１７、１８、１９、２０、２１、２２、２３、２４、２５および２６として言及されているもの、トリス［４−（１，１−ジメチルプロピル）フェニル］ホスファイト、［２，４−ビス（１，１−ジメチルプロピル）フェニル］ビス［４−（１，１−ジメチルプロピル）フェニル］ホスファイト、ビス［２，４−ビス（１，１−ジメチルプロピル）フェニル］［４−（１，１−ジメチルプロピル）フェニル］ホスファイトおよびトリス［２，４−ビス（１，１−ジメチルプロピル）フェニル］ホスファイトを含む少なくとも４つの異なるホスファイトの混合物、少なくとも２つの異なるトリス（ブチルフェニル）ホスファイトを含むホスファイトの混合物、例えば米国特許第８００８３８３号明細書（US8008383B2）で混合物３４、３５、３６、３７、３８、３９および４０として言及されているもの、塩化水素の除去下での（ｉ）トリクロロホスファンと、（ｉｉ）１個以上の酸素原子で中断されているジヒドロキシアルカンおよび（ｉｉｉ）モノヒドロキシ−Ｃ6−アレンとの縮合により得られるオキシアルキレン架橋したビス（ジ−Ｃ6−アリール）ジホスファイトまたはオリゴマーホスファイト、例えば米国特許第８３０４４７７号明細書（US8304477B2）で例１、２、３、４、５、６、７、８、９、１０、１１、１２、１３、１４、１５、１６および１７の生成物として言及されているもの、フェノールの除去下での（ｉ）トリフェニルホスファイトと（ｉｉ）任意に、１個以上の酸素原子で中断されているジヒドロキシアルカンおよび／またはビス（ヒドロキシアルキル）（アルキル）アミンとの、ならびに（ｉｉｉ）任意に、１個以上の酸素原子で中断されているモノヒドロキシアルカンとのエステル交換により得られる高分子ホスファイト、例えば米国特許第８５６３６３７号明細書（US8563637B2）で例１、２、３、４、５、６、７、８、９、１０および１１の生成物として言及されているもの、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンゾ［ｄ，ｇ］−１，３，２−ジオキサホスホシン、１，３，７，９−テトラ−ｔｅｒｔ−ブチル−１１−オクトキシ−５Ｈ−ベンゾ［ｄ］［１，３，２］ベンゾジオキサホスホシン、２，２’，２’’−ニトリロ［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン、式ＰＲＥ−Ｉ−Ｐ、ＰＲＥ−Ｉ−ＯまたはＰＲＥ−Ｉ−Ｍのホスファイトまたはホスホナイト、例えば化合物（１０１）、（１０２）、（１０３）、（１０４）、（１０５）、（１０６）、（１０７）、（１０８）および（１０９）［式ＰＲＥ−Ｉ−Ｐ、ＰＲＥ−Ｉ−ＯまたはＰＲＥ−Ｉ−Ｍは、式Ｉ−Ｐ、Ｉ−ＯまたはＩ−Ｍの化合物を製造するための方法のさらなる実施形態の出発材料としてさらに下に図示されており、記載される化合物は、実験部において例Ｓ−１からＳ−９までの生成物として図示されている］。
【０１４９】
以下のホスファイトがとりわけ好ましい：
トリス（２，４−ジ−ｔｅｒｔ−ブチルフェニル）ホスファイト（Ｉｒｇａｆｏｓ  １６８、ＲＴＭ  ＢＡＳＦ）、トリス（ノニルフェニル）ホスファイト、
【化７−１】
0006768056.tif 000008
【化７−２】
0006768056.tif 000009
【０１５０】
５．  ヒドロキシルアミン類およびアミンＮ−オキシド類、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されるＮ，Ｎ−ジアルキルヒドロキシルアミン、Ｎ，Ｎ−ビス−（水素化ナタネ油アルキル）−Ｎ−メチル−アミンＮ−オキシドまたはトリアルキルアミンＮ−オキシド。
【０１５１】
６．  ニトロン類、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されるＮ，Ｎ−ジアルキルヒドロキシルアミンから誘導されるニトロン。
【０１５２】
７．  チオ相乗剤、例えばジラウリルチオジプロピオネート、ジミストリルチオジプロピオネート、ジステアリルチオジプロピオネートおよびペンタエリトリトールテトラキス［３−（ｎ−ラウリル）−プロピオン酸エステル］。
【０１５３】
８．  過酸化物捕捉剤、例えばα−チオジプロピオン酸のエステル、例えばラウリルエステル、ステアリルエステル、ミリスチルエステルまたはトリデシルエステル、メルカプトベンゾイミダゾールまたは２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１５４】
９．  ポリアミド安定剤、例えばヨウ化物および／またはリン化合物と組み合わされた銅塩ならびに二価マンガンの塩。
【０１５５】
１０．  酸捕捉剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、アンチモンピロカテコレートおよび亜鉛ピロカテコレート。
【０１５６】
１１．  式Ｉ−Ｐ、Ｉ−ＯまたはＩ−Ｍの化合物および式ＰＲＥ−Ｉ−Ｐ、ＰＲＥ−Ｉ−ＯまたはＰＲＥ−Ｉ−Ｍの化合物とは異なるベンゾフラノン類およびインドリノン類、例えば米国特許第４，３２５，８６３号明細書（US-A-4,325,863）；米国特許第４，３３８，２４４号明細書（USA-4,338,244）；米国特許第５，１７５，３１２号明細書（US-A-5,175,312）；米国特許第５，２１６，０５２号明細書（US-A-5,216,052）；米国特許第５，２５２，６４３号明細書（US-A-5,252,643）；西独国特許出願公開第４３１６６１１号明細書（DE-A-4316611）；西独国特許出願公開第４３１６６２２号明細書（DE-A-4316622）；西独国特許出願公開第４３１６８７６号明細書（DE-A-4316876）；欧州特許出願公開第０５８９８３９号明細書（EP-A-0589839）もしくは欧州特許出願公開第０５９１１０２号明細書（EP-A-0591102）に開示されているもの、または５，７−ジ−ｔｅｒｔ−ブチル−３−（４−ヒドロキシフェニル）−３Ｈ−ベンゾフラン−２−オン、５，７−ジ−ｔｅｒｔ−ブチル−３−［４−（２−ヒドロキシエトキシ）フェニル］−３Ｈ−ベンゾフラン−２−オン、５，７−ジ−ｔｅｒｔ−ブチル−３−［４−［２−［２−［２−［２−（２−ヒドロキシエトキシ）エトキシ］エトキシ］エトキシ］エトキシ］フェニル］−３Ｈ−ベンゾフラン−２−オン、３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセトキシ−４−（１，１，３，３−テトラメチル−ブチル）−フェニル）−５−（１，１，３，３−テトラメチル−ブチル）−ベンゾフラン−２−オン、［６−［６−［６−［２−［４−（５，７−ジ−ｔｅｒｔ−ブチル−２−オキソ−３Ｈ−ベンゾフラン−３−イル）フェノキシ］エトキシ］−６−オキソ−ヘキソキシ］−６−オキソ−ヘキソキシ］−６−オキソ−ヘキシル］６−ヒドロキシヘキサノエート、［４−ｔｅｒｔ−ブチル−２−（５−ｔｅｒｔ−ブチル−２−オキソ−３Ｈ−ベンゾフラン−３−イル）フェニル］ベンゾエート、［４−ｔｅｒｔ−ブチル−２−（５−ｔｅｒｔ−ブチル−２−オキソ−３Ｈ−ベンゾフラン−３−イル）フェニル］３，５−ジ−ｔｅｒｔ−ブチル−４−ヒドロキシ−ベンゾエートおよび［４−ｔｅｒｔ−ブチル−２−（５−ｔｅｒｔ−ブチル−２−オキソ−３Ｈ−ベンゾフラン−３−イル）フェニル］３−（３，５−ジ−ｔｅｒｔ−ブチル−４−ヒドロキシ−フェニル）プロパ���エート。
【０１５７】
１２．  成核剤、例えば無機物質、例えば滑石、金属酸化物、例えば二酸化チタンまたは酸化マグネシウム、好ましくは、アルカリ土類金属のリン酸塩、炭酸塩または硫酸塩；有機化合物、例えばモノカルボン酸またはポリカルボン酸およびそれらの塩、例えば４−ｔｅｒｔ−ブチル安息香酸、アジピン酸、ジフェニル酢酸、スクシン酸ナトリウムまたは安息香酸ナトリウム；ポリマー化合物、例えばイオン性コポリマー（イオノマー）、Ｉｒｇａｃｌｅａｒ  ＸＴ  ３８６（ＲＴＭ  ＢＡＳＦ）、１，３：２，４−ビス（３’，４’−ジメチルベンジリデン）−ソルビトール、１，３：２，４−ジ（パラメチルジベンジリデン）−ソルビトール、１，３：２，４−ジ（ベンジリデン）ソルビトールおよびビス（４−プロピルベンジリデン）プロピルソルビトール［ＣＡＳ番号８８２０７３−４３−０］。
【０１５８】
１３．  充填剤および補強剤、例えば炭酸カルシウム、ケイ酸塩、ガラス繊維、ガラスビーズ、アスベスト、タルク、カオリン、ベントナイト、雲母、ハイドロタルサイト、硫酸バリウム、金属酸化物および金属水酸化物、カーボンブラック、グラファイト、木粉および他の天然生成物の粉または繊維、合成繊維。
【０１５９】
１４．  ポリマー加工助剤、例えばフルオロポリマー、例えばフッ化ビニリデンおよびヘキサフルオロプロピレンのコポリマー、またはポリマー、例えば超高分子量ポリ（ジメチルシロキサン）をベースとするポリマーを含むシリコーン；市販例は、Ｄｙｎａｍａｒ（ＲＴＭ  ３Ｍ、フルオロポリマーの化学的分類）、Ｖｉｔｏｎ（ＲＴＭ  ＤｕＰｏｎｔ、フルオロポリマーの化学的分類）、Ｋｙｎａｒ  Ｆｌｅｘ（ＲＴＭ  Ａｒｋｅｍａ、フルオロポリマーの化学的分類）およびＤｏｗ  ＣｏｒｎｉｎｇのＭＢシリーズ（ＲＴＭ  Ｄｏｗ  Ｃｏｒｎｉｎｇ、シリコーンの化学的分類）。
【０１６０】
１５．  他の添加剤、例えば可塑剤、潤滑剤、レオロジー添加剤、触媒、流れ調整剤、蛍光増白剤、防炎加工剤、静電防止剤および発泡剤。
【０１６１】
驚くべきことに、式Ｉ−Ｐ、Ｉ−ＯまたはＩ−Ｍの多くの化合物は、さらなる添加剤と組み合わされて、特にさらなる添加剤としてフェノール系酸化防止剤またはホスファイトまたはホスホナイトと組み合わされて、有機材料の熱、光および／または酸化による分解に対する安定性にきわめて有効であることも判明した。しばしば、式Ｉ−Ｐ、Ｉ−ＯまたはＩ−Ｍの化合物の存在は、さらなる添加剤の質量を基準として単に１対１の置換の過剰で、さらなる添加剤の量を減らすことができることが判明している。
【０１６２】
酸化分解、熱分解または光誘起分解を受けやすい有機材料を成分ａ）として、式Ｉ−Ｐ、Ｉ−ＯまたはＩ−Ｍの化合物を成分ｂ）として、およびさらなる添加剤を成分ｃ）として含む組成物が好ましい。
【０１６３】
成分ｂ）対成分ｃ）の質量比が、１０：１から１：３０まで、特に４：１から１：２０まで、とりわけ２：１から１：１０までである組成物が好ましい。
【０１６４】
成分ｂ）対成分ｃ）の質量比が、１０：１から１：３０まで、特に４：１から１：２０まで、とりわけ２：１から１：１０までであり、かつ成分ｂ）および成分ｃ）の総量は、成分ａ）の８０質量％未満、とりわけ５０質量％未満である組成物が好ましい。
【０１６５】
成分ｂ）対成分ｃ）の質量比は、１０：１から１：３０まで、特に４：１から１：２０まで、とりわけ２：１から１：１０までであり、かつ成分ｂ）および成分ｃ）の総量は、成分ａ）の０．００５質量％から７９質量％の間、とりわけ０．００５質量％から４９質量％の間である組成物が好ましい。
【０１６６】
成分ｂ）対成分ｃ）の質量比は、４：１から１：２０までであり、かつ成分ｂ）および成分ｃ）の総量は、成分ａ）の質量基準で８０％未満、特に０．００５％から４９％の間である組成物が好ましい。
【０１６７】
成分ｃ）として、酸化防止剤、ＵＶ吸収剤、障害アミン光安定剤、ニッケル化合物、金属不活性化剤、ホスファイトまたはホスホナイト、ヒドロキシルアミンまたはアミンＮ−オキシド、チオ相乗剤、過酸化物捕捉剤、成核剤、充填剤または補強剤であるさらなる添加剤を含む組成物が好ましい。
【０１６８】
成分ｃ）として、ホスファイトまたはホスホナイト、酸捕捉剤、フェノール系酸化防止剤またはアミン系酸化防止剤であるさらなる添加剤を含む組成物が好ましい。
【０１６９】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤またはホスファイトまたはホスホナイトであるさらなる添加剤と
を含む組成物が好ましい。
【０１７０】
成分ｃ）としてフェノール系酸化防止剤を含む組成物が好ましい。
【０１７１】
成分ｃ）として、β−（３，５−ジ−ｔｅｒｔ−ブチル−４−ヒドロキシフェニル）プロピオン酸のエステルであるフェノール系酸化防止剤を含む組成物が好ましい。
【０１７２】
特に関連するフェノール系酸化防止剤は、以下に図示される化合物
【化８】
0006768056.tif 000010
であり、それに対する１つの化学名は、テトラキス−［β−（３，５−ジ−ｔｅｒｔ−ブチル−４−ヒドロキシフェニル）−プロピオニルオキシメチル］メタンまたは代替的にテトラキス−［３−（３，５−ジ−ｔｅｒｔ−ブチル−４−ヒドロキシフェニル）−プロピオニルオキシメチル］メタンである。それは、市販製品Ｉｒｇａｎｏｘ  １０１０（ＲＴＭ  ＢＡＳＦ）に含まれている。
【０１７３】
特に関連する別のフェノール系酸化防止剤は、以下に図示される化合物
【化９】
0006768056.tif 000011
であり、それに対する１つの化学名は、ステアリルβ−（３，５−ジ−ｔｅｒｔ−ブチル−４−ヒドロキシフェニル）−プロピオネートまたは代替的にステアリル３−（３，５−ジ−ｔｅｒｔ−ブチル−４−ヒドロキシフェニル）−プロピオネートである。それは、市販製品Ｉｒｇａｎｏｘ  １０７６  （ＲＴＭ  ＢＡＳＦ）に含まれている。
【０１７４】
成分ｃ）として、テトラキス−［β−（３，５−ジ−ｔｅｒｔ−ブチル−４−ヒドロキシフェニル）−プロピオニルオキシメチル］メタンまたはステアリルβ−（３，５−ジ−ｔｅｒｔ−ブチル−４−ヒドロキシフェニル）−プロピオネートであるフェノール系酸化防止剤を含む組成物が好ましい。
【０１７５】
成分ｃ）としてホスファイトまたはホスホナイトを含む組成物が好ましい。
【０１７６】
特に関連するホスファイトは、以下に図示される化合物
【化１０】
0006768056.tif 000012
であり、それに対する１つの化学名は、トリス−（２，４−ジ−ｔｅｒｔ−ブチルフェニル）ホスファイトである。それは、市販製品Ｉｒｇａｆｏｓ  １６８（ＲＴＭ  ＢＡＳＦ）に含まれている。
【０１７７】
成分ｃ）として、トリス−（２，４−ジ−ｔｅｒｔ−ブチルフェニル）ホスファイトであるホスファイトを含む組成物が好ましい。
【０１７８】
特に関連するホスファイトまたはホスホナイトは、式ＰＲＥ−Ｉ−Ｐ、ＰＲＥ−Ｉ−ＯまたはＰＲＥ−Ｉ−Ｍのホスファイトまたはホスホナイトである。
【０１７９】
成分ｂ）として、式Ｉ−Ｐ、Ｉ−ＯまたはＩ−Ｍの化合物を含み、かつ成分ｃ）として、式ＰＲＥ−Ｉ−Ｐ、ＰＲＥ−Ｉ−ＯまたはＰＲＥ−Ｉ−Ｍのホスファイトまたはホスホナイトであるさらなる添加剤を含む組成物が好ましい。
【０１８０】
成分ｂ）として、式Ｉ−Ｐ、Ｉ−ＯまたはＩ−Ｍの化合物を含み、かつ成分ｃ）として、式ＰＲＥ−Ｉ−Ｐ、ＰＲＥ−Ｉ−ＯまたはＰＲＥ−Ｉ−Ｍのホスファイトまたはホスホナイトであるさらなる添加剤を含む組成物が好ましく、ここで、
成分ｂ）が、式Ｉ−Ｐの化合物であり、ホスファイトまたはホスホナイトが、式ＰＲＥ−Ｉ−Ｐのホスファイトまたはホスホナイトである場合、
式Ｉ−Ｐおよび式ＰＲＥ−Ｉ−Ｐにおけるそれぞれの置換基は、同じであり、
成分ｂ）が、式Ｉ−Ｏの化合物であり、ホスファイトまたはホスホナイトが、式ＰＲＥ−Ｉ−Ｏのホスファイトまたはホスホナイトである場合、
式Ｉ−Ｏおよび式ＰＲＥ−Ｉ−Ｏにおけるそれぞれの置換基は、同じであり、
成分ｂ）が、式Ｉ−Ｍの化合物であり、ホスファイトまたはホスホナイトが、式ＰＲＥ−Ｉ−Ｍのホスファイトまたはホスホナイトである場合、
式Ｉ−Ｏおよび式ＰＲＥ−Ｉ−Ｏにおけるそれぞれの置換基は、同じである。
【０１８１】
前述の組成物の例は、成分ｂ）として化合物（４０１）と成分ｃ）として化合物（１０３）とを含む組成物、または成分ｂ）として化合物（４０２）と成分ｃ）として化合物（１０８）とを含む組成物である。
【０１８２】
任意に、酸化分解、熱分解または光誘起分解を受けやすい有機材料を成分ａ）として、式Ｉ−Ｐ、Ｉ−ＯまたはＩ−Ｍの化合物を成分ｂ）として、およびさらなる添加剤を成分ｃ）として含む組成物は、第二のさらなる添加剤を成分ｄ）として含む。
【０１８３】
酸化分解、熱分解または光誘起分解を受けやすい有機材料を成分ａ）として、式Ｉ−Ｐ、Ｉ−ＯまたはＩ−Ｍの化合物を成分ｂ）として、さらなる添加剤を成分ｃ）として、および第二のさらなる添加剤を成分ｄ）として含む組成物が好ましい。
【０１８４】
成分ｂ）対成分ｄ）の質量比が、１０：１から１：３０まで、特に４：１から１：２０まで、とりわけ２：１から１：１０までである組成物が好ましい。
【０１８５】
成分ｂ）対成分ｄ）の質量比が、１０：１から１：３０まで、特に４：１から１：２０まで、とりわけ２：１から１：１０までであり、かつ成分ｂ）、成分ｃ）および成分ｄ）の総量が、成分ａ）の５０質量％未満、特に０．０１質量％から４９質量％の間である組成物が好ましい。
【０１８６】
成分ｂ）対成分ｃ）の質量比が、１０：１から１：３０まで、特に４：１から１：２０まで、とりわけ２：１から１：１０までであり、かつ成分ｂ）対成分ｄ）の質量比は、１０：１から１：３０まで、特に４：１から１：２０まで、とりわけ２：１から１：１０までである組成物が好ましい。
【０１８７】
成分ｂ）対成分ｃ）の質量比が、１０：１から１：３０まで、特に４：１から１：２０まで、とりわけ２：１から１：１０までであり、かつ成分ｂ）対成分ｄ）の質量比が、１０：１から１：３０まで、特に４：１から１：２０まで、とりわけ２：１から１：１０までであり、かつ成分ｂ）、成分ｃ）および成分ｄ）の総量が、成分ａ）の５０質量％未満、特に０．０１質量％から４９質量％の間である組成物が好ましい。
【０１８８】
成分ａ）と、成分ｂ）と、成分ｃ）として、ホスファイトまたはホスホナイト、酸捕捉剤、フェノール系酸化防止剤およびアミン系酸化防止剤からなる群から選択されるさらなる添加剤と、成分ｄ）として第二のさらなる添加剤とを含む組成物が好ましいが、ただし、成分ｄ）は、成分ｃ）とは異なる物質である。
【０１８９】
成分ａ）と、成分ｂ）と、成分ｃ）と、成分ｄ）とを含む組成物であって、ここで、成分ｃ）および成分ｄ）は、互いに無関係にホスファイトまたはホスホナイト、酸捕捉剤、フェノール系酸化防止剤またはアミン系酸化防止剤から選択されるが、ただし、成分ｄ）は、成分ｃ）とは異なる組成物が好ましい。
【０１９０】
成分ａ）と、成分ｂ）と、成分ｃ）としてフェノール系酸化防止剤と、成分ｄ）としてアミン系酸化防止剤とを含む組成物が好ましい。
【０１９１】
成分ａ）と、成分ｂ）と、成分ｃ）としてフェノール系酸化防止剤と、成分ｄ）としてホスファイトまたはホスホナイトとを含む組成物が好ましい。
【０１９２】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤であるさらなる添加剤と、
ｄ）ホスファイトまたはホスホナイトである第二のさらなる添加剤と
を含む組成物が好ましい。
【０１９３】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤であり、それは、テトラキス−［β−（３，５−ジ−ｔｅｒｔ−ブチル−４−ヒドロキシフェニル）−プロピオニルオキシメチル］メタンまたはステアリルβ−（３，５−ジ−ｔｅｒｔ−ブチル−４−ヒドロキシフェニル）−プロピオネートであるさらなる添加剤と、
ｄ）ホスファイトまたはホスホナイトである第二のさらなる添加剤と
を含む組成物が好ましい。
【０１９４】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤であるさらなる添加剤と、
ｄ）ホスファイトであり、それは、トリス−（２，４−ジ−ｔｅｒｔ−ブチル）ホスファイトである第二のさらなる添加剤と
を含む組成物が好ましい。
【０１９５】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤であるさらなる添加剤と、
ｄ）ホスファイトであり、それは、トリス−（２，４−ジ−ｔｅｒｔ−ブチルフェニル）ホスファイトである第二のさらなる添加剤と
を含む組成物が好ましい。
【０１９６】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤であるさらなる添加剤と、
ｄ）式ＰＲＥ−Ｉ−Ｐ、ＰＲＥ−Ｉ−ＯまたはＰＲＥ−Ｉ−Ｍのホスファイトまたはホスホナイトである第二のさらなる添加剤と
を含む組成物であって、ここで、
成分ｂ）が、式Ｉ−Ｐの化合物であり、ホスホナイトまたはホスファイトが、式ＰＲＥ−Ｉ−Ｐのホスファイトまたはホスホナイトである場合、
式Ｉ−Ｐおよび式ＰＲＥ−Ｉ−Ｐにおけるそれぞれの置換基は、同じであり、
成分ｂ）が、式Ｉ−Ｏの化合物であり、ホスファイトまたはホスホナイトが、式ＰＲＥ−Ｉ−Ｏのホスファイトまたはホスホナイトである場合、
式Ｉ−Ｏおよび式ＰＲＥ−Ｉ−Ｏにおけるそれぞれの置換基は、同じであり、
成分ｂ）が、式Ｉ−Ｍの化合物であり、ホスファイトまたはホスホナイトが、式ＰＲＥ−Ｉ−Ｍのホスファイトまたはホスホナイトである場合、
式Ｉ−Ｏおよび式ＰＲＥ−Ｉ−Ｏにおけるそれぞれの置換基は、同じである、
組成物が好ましい。
【０１９７】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤であり、それは、テトラキス−［β−（３，５−ジ−ｔｅｒｔ−ブチル−４−ヒドロキシフェニル）−プロピオニルオキシメチル］メタンまたはステアリルβ−（３，５−ジ−ｔｅｒｔ−ブチル−４−ヒドロキシフェニル）−プロピオネートであるさらなる添加剤と、
ｄ）ホスファイトであり、それは、トリス−（２，４−ジ−ｔｅｒｔ−ブチル）ホスファイトである第二のさらなる添加剤と
を含む組成物が好ましい。
【０１９８】
ａ）酸化分解、熱分解または光誘起分解を受けやすい有機材料と、
ｂ）式Ｉ−Ｐ、Ｉ−ＯまたはＩ−Ｍの化合物と、
ｃ）フェノール系酸化防止剤であり、それは、テトラキス−［β−（３，５−ジ−ｔｅｒｔ−ブチル−４−ヒドロキシフェニル）−プロピオニルオキシメチル］メタンまたはステアリルβ−（３，５−ジ−ｔｅｒｔ−ブチル−４−ヒドロキシフェニル）−プロピオネートであるさらなる添加剤と、
ｄ）ホスファイトであり、それは、トリス−（２，４−ジ−ｔｅｒｔ−ブチルフェニル）ホスファイトである第二のさらなる添加剤と
を含む組成物が好ましい。
【０１９９】
驚くべきことに、式Ｉ−Ｐ、Ｉ−ＯまたはＩ−Ｍの化合物の多くが、とりわけ式ＰＲＥ−Ｉ−Ｐ、ＰＲＥ−Ｉ−ＯまたはＰＲＥ−Ｉ−Ｍのそれらの個々の合成前駆体と比べて、加水分解に比較的安定していることも判明した。加水分解安定性とは、例えば長期にわたる高湿度条件への曝露、例えば５０℃および相対湿度８０％の湿度室内で少なくとも７日間、特に少なくとも１４日間、きわめて特に少なくとも２１日間の曝露を意味する。
【０２００】
式Ｉ−Ｐ、Ｉ−ＯまたはＩ−Ｍの化合物は、その加水分解、とりわけ高湿度環境への曝露に対する安定度のゆえに、好ましくは、それ自体の安定性のための酸捕捉剤、例えば第三級脂肪族アミン、例えばトリイソプロパノールアミン、エトキシル化牛脂アルキルアミンまたはオクタデシルビス（２−ヒドロキシエチル）アミンが、式Ｉ−Ｐ、Ｉ−ＯまたはＩ−Ｍの化合物の０．１質量％から３．０質量％の間の量で存在することを必要としない。
【０２０１】
ａ）酸化分解、熱分解または光誘起分解を受けやすい有機材料と、
ｂ）式Ｉ−Ｐ、Ｉ−ＯまたはＩ−Ｍの化合物と、
ｃ）任意に、さらなる添加剤と、
ｄ）任意に、第二のさらなる添加剤と
を含み、
第三級脂肪族アミンを含まないが、
ただし、成分ｄ）は、成分ｃ）とは異なる物質である組成物が好ましい。
【０２０２】
成分ａ）である酸化分解、熱分解または光誘起分解を受けやすい有機材料、および成分ｂ）である式Ｉ−Ｐ、Ｉ−ＯまたはＩ−Ｍの化合物に対する前述の選好性は、１つの組成物に対して記載される。これらの選好性は、本発明のさらなる実施形態にも適用される。これらのさらなる実施形態においては、成分ｃ）であるさらなる添加剤の任意の存在および成分ｄ）である第二のさらなる添加剤の任意の存在も含まれる。
【０２０３】
本発明のさらなる実施形態は、酸化分解、熱分解または光誘起分解を受けやすい有機材料、すなわち成分ａ）の保護のための方法であって、以下の工程
・有機材料、すなわち成分ａ）を準備する工程、および
・準備された有機材料に式Ｉ−Ｐ、Ｉ−ＯまたはＩ−Ｍの化合物、すなわち成分ｂ）を導入または適用する工程と
を含む方法に関する。
【０２０４】
成分ｂ）の導入または適用は、処理装置、特に、好ましくは密閉可能な、撹拌器が装備された加熱可能な容器内で実施することができる。撹拌器が装備された加熱可能な容器は、例えば混練機、押出機、ミキサーまたは撹拌槽である。その具体例は、一軸押出機、逆回転および共回転二軸押出機、遊星歯車押出機、リング押出機または共混練機である。真空をかけることができる、および／または酸素含有率が低いか、もしくは酸素が存在していない雰囲気下、例えば窒素雰囲気下に設置することができる、少なくとも１つのガス除去区画を含む処理装置を使用することも可能である。成分ｂ）は、処理装置に直接加えられてよい。
【０２０５】
成分ｂ）は、成分ａ）の任意の処理段階で導入または適用されてよい。成分ａ）がポリマーである場合、その段階は、特に、処理装置における成分ａ）の付形操作の前またはその間である。
【０２０６】
成分ｂ）は、乾燥粉末の形態で、溶融物の形態で、ワックスもしくは補助ポリマー中への封入のような封入された形態で、または湿潤混合物、例えば溶液、分散液もしくは懸濁液、例えば不活性溶媒、水もしくは油の形態で導入または適用されてよい。分散剤または懸濁剤は、成分ｂ）の湿潤混合物の場合に存在していてよい。導入のためのさらなる形態は、顆粒、例えば成分ｂ）の粉末の圧縮により得られる顆粒である。
【０２０７】
成分ｂ）は、成分ａ）への噴霧により導入または適用されてもよい。
【０２０８】
成分ａ）がポリマーである場合、成分ｂ）の成分ａ）への導入または適用のさらなる可能性は、成分ａ）の相応の出発材料、例えばモノマーの重合の前、その間またはその直後に添加することである。例えば、重合触媒の非活性化中の噴霧は、特に有利である。架橋が成分ａ）の形成中に行われる場合、架橋前の導入または適用が好ましい。
【０２０９】
成分ａ）がポリマーである場合、導入または適用の方法は、好ましくは成形方法、特に射出成形、ブロー成形、圧縮成形、回転成形、スラッシュ成形または押出成形である。
【０２１０】
酸化分解、熱分解または光誘起分解を受けやすい有機材料がポリマーであり、かつ以下の工程
・酸化分解、熱分解または光誘起分解を受けやすい有機材料を準備する工程、および
・式Ｉ−Ｐ、Ｉ−ＯまたはＩ−Ｍの化合物を、準備された有機材料に導入し、ここで、部分導入または完全導入は、１３５℃から３５０℃までの範囲、好ましくは１５０℃から３４０℃までの範囲、特に１８０℃から３３０℃までの範囲、きわめてとりわけ１９０℃から３２０℃までの範囲の温度で行われる工程
を含む方法が好ましい。
【０２１１】
成分ｂ）が、ポリマーである成分ａ）の処理中に押出機に導入または適用される方法が好ましい。
【０２１２】
有機材料はポリマーであり、それは、ポリオレフィンもしくはそのコポリマー、ポリスチレンもしくはそのコポリマー、ポリウレタンもしくはそのコポリマー、エポキシド、オキセタンもしくはテトラヒドロフランの重合により得られるポリエーテルもしくはそのコポリマー、ポリエステルもしくはそのコポリマー、ポリカーボネートもしくはそのコポリマー、ポリ（塩化ビニル）もしくはそのコポリマー、ポリ（塩化ビニリデン）もしくはそのコポリマー、ポリスルホンもしくはそのコポリマー、ポリタジエンもしくはそのコポリマー、ポリ（酢酸ビニル）もしくはそのコポリマー、ポリ（ビニルアルコール）もしくはそのコポリマー、ポリ（ビニルアセタール）もしくはそのコポリマー、またはポリアミドもしくはそのコポリマーであり、ポリマーへの導入、および部分導入または完全導入が、１３５℃から３５０℃までの範囲の温度で行われる方法が好ましい。
【０２１３】
さらなる添加剤および任意に第二のさらなる添加剤、すなわち成分ｃ）または成分ｃ）およびｄ）の場合、成分ｂ）およびさらなる添加剤または第二のさらなる添加剤は、成分ａ）に個々に、または互いに混合されて導入または適用されてよい。必要に応じて、個々の成分は、成分ａ）への導入前に、例えばブレンド、圧縮、溶融、ワックスもしくは補助ポリマーによる、または溶液、分散液もしくは懸濁液、例えば不活性溶媒、水もしくは油の形態の湿潤混合物としての封入により互いに混合されてよい。
【０２１４】
成分ｂ）およびさらなる添加剤および任意に第二のさらなる添加剤は、成分ｂ）と、さらなる添加剤と、任意に第二のさらなる添加剤と、補助ポリマーとしてマスターバッチポリマーとを含むマスターバッチ（「濃縮物」）の形態で成分ａ）に加えられてもよい。成分ｂ）およびさらなる添加剤および任意に第二のさらなる添加剤は、例えば、マスターバッチの１質量％から４０質量％まで、特に２質量％から２０質量％までの濃度でマスターバッチに導入される。マスターバッチポリマー含有率は、マスターバッチの１００質量％に対する差である。マスターバッチポリマーは、後者がポリマーである場合に、成分ａ）と同じポリマーである必要はない。
【０２１５】
本発明のさらなる実施形態は、
ａ）酸化分解、熱分解または光誘起分解を受けやすい有機材料と、
ｂ）式Ｉ−Ｐ、Ｉ−ＯまたはＩ−Ｍの化合物の化合物と
を含む組成物から作られた物品に関する。
【０２１６】
ポリマーである成分ａ）と成分ｂ）とを含む組成物から有利に作られる物品は、付形物品であってよい。付形物品の例は、以下の通りである：
Ｉ−１）浮遊式装置、海洋用途、ポンツーン、浮標、甲板用プラスチック材、桟橋、ボート、カヤック、オールおよび海岸補強材。
【０２１７】
Ｉ−２）自動車用用途、特にバンパー、ダッシュボード、バッテリー、リアおよびフロント内張り、ボンネット下の成形部品、ハットシェルフ、トランク内張り、内装内張り、エアバッグカバー、取付部品（ライト）用電子成形品、ダッシュボード用ペイン、前照灯ガラス、計器パネル、外装内張り、内装材、自動車ライト、前照灯、駐車灯、尾灯、停止灯、内装および外装トリム；ドアパネル；ガスタンク；フロントガラス；リアウィンドウ；シート裏地（ｓｅａｔ  ｂａｃｋｉｎｇ）、外装パネル、ワイヤ絶縁体、シーリング用異形材押出品（ｐｒｏｆｉｌｅ  ｅｘｔｒｕｓｉｏｎ）、クラッディング、ピラーカバー、シャーシ部品、排気系、燃料フィルター／フィラー、燃料ポンプ、燃料タンク、車体側面用成形品、コンバーチブルトップ、外装ミラー、外装トリム、締結具／固定具、フロントエンドモジュール、ガラス、ヒンジ、ロックシステム、荷棚／ルーフラック、圧縮／型打ち部品、シーリング材、側面衝撃保護物、消音材／遮音材およびサンルーフ。
【０２１８】
Ｉ−３）道路交通用装置、特に標識掲示、道路標識用支柱、車の付属品、三角警告板、医療ケース、ヘルメット、タイヤ。
【０２１９】
Ｉ−４）備品を含む、飛行機、鉄道、自動車（車、バイク、トラック）のための装置。
【０２２０】
Ｉ−５）宇宙用途のための装置、特にロケットおよび人工衛星、例えば再突入シールド。
【０２２１】
Ｉ−６）建築および設計のための装置、鉱業用途、音響防音装置（ａｃｏｕｓｔｉｃ  ｑｕｉｅｔｉｚｅｄ  ｓｙｓｔｅｍｓ）、安全地帯、およびシェルター。
【０２２２】
ＩＩ−１）一般的な電化製品、ケースおよびカバー、ならびに電気／電子装置（パーソナルコンピューター、電話、携帯電話、プリンター、テレビセット、オーディオおよびビデオ装置）、植木鉢、衛星ＴＶ用アンテナ（ｓａｔｅｌｌｉｔｅ  ＴＶ  ｂｏｗｌ）、ならびにパネル装置。
【０２２３】
ＩＩ−２）他の材料のための外被、例えば鋼またはテキスタイル。
【０２２４】
ＩＩ−３）電子産業用装置、特にプラグ、とりわけコンピュータープラグのための絶縁体、電気部品および電子部品のためのケース、プリント基板、ならびに電子データ記憶装置、例えばチップ、チェックカードまたはクレジットカードのための材料。
【０２２５】
ＩＩ−４）家電製品、特に洗濯機、タンブル乾燥機、オーブン（電子レンジ）、食洗機、ミキサー、およびアイロン。
【０２２６】
ＩＩ−５）光源用カバー（例えば街灯、ランプシェード）。
【０２２７】
ＩＩ−６）ワイヤおよびケーブルとしての用途（半導体、絶縁体およびケーブル外被）。
【０２２８】
ＩＩ−７）コンデンサー、冷蔵庫、加熱装置、空気調整装置、電子機器の封入、半導体、コーヒーメーカー、および掃除機のための箔。
【０２２９】
ＩＩＩ−１）工業用物品、例えばはめ歯車（ギア）、滑りばめ、スペーサー、ネジ、ボルト、把手、およびノブ。
【０２３０】
ＩＩＩ−２）回転翼、換気装置および風車羽根、ソーラー装置、スイミングプール、スイミングプールカバー、プール用内張り、池用内張り、クローゼット、ワードローブ、隔壁、薄板壁（ｓｌａｔ  ｗａｌｌｓ）、折り壁、屋根、シャッター（例えばローラーシャッター）、継ぎ手、管連結部、スリーブ、およびベルトコンベヤ。
【０２３１】
ＩＩＩ−３）衛生物品、特にシャワー室、便座、カバー、および流し。
【０２３２】
ＩＩＩ−４）衛生用品、特におむつ（乳児、成人失禁）、女性用衛生用品、シャワーカーテン、ブラシ、マット、桶、携帯トイレ、歯ブラシ、および病人用便器。
【０２３３】
ＩＩＩ−５）水、排水および化学薬品用の管（交差連結または非交差連結）、ワイヤおよびケーブル保護用の管、ガス、油および下水用の管、雨樋、竪樋（ｄｏｗｎ  ｐｉｐｅｓ）、および排水系。
【０２３４】
ＩＩＩ−６）任意の形状物（窓ガラス）および羽目板の異形材。
【０２３５】
ＩＩＩ−７）ガラス代用品、特に押出または共押出板、建造物（一体式、二層または多層）、航空機、学校のためのガラス、押出シート、建築ガラス、列車、輸送手段、衛生物品、および温室のための窓用フィルム。
【０２３６】
ＩＩＩ−８）板（壁、裁断板）、押出コーティング（印画紙、テトラパックおよび管被覆）、サイロ、木材代用品、プラスチック材、木質複合物、壁、表面材、家具、装飾用箔、床仕上げ材（内装および外装用途）、床材、甲板、およびタイル。
【０２３７】
ＩＩＩ−９）吸気および排気マニホールド。
【０２３８】
ＩＩＩ−１０）セメント用途、コンクリート用途、複合物用途およびカバー、サイディングおよびクラッディング、手すり、欄干、台所調理台、ルーフィング、ルーフィングシート、タイル、およびターポリン（ｔａｒｐａｕｌｉｎｓ）。
【０２３９】
ＩＶ−１）板（壁および裁断板）、トレイ、人工芝、合成品（例えばアストロターフ（ＲＭＴ））、スタジアムリング（運動競技場）用人工被覆材、スタジアムリング（運動競技場）用人工床、およびテープ。
【０２４０】
ＩＶ−２）連続織物およびステープル、繊維（カーペット／衛生用品／ジオテキスタイル／モノフィラメント；フィルター；ワイプ／カーテン（シェード）／医療用途）、バルク繊維（例えばガウン／保護服のような用途）、ネット、ロープ、ケーブル、糸状物、ひも状物、スレッド、安全シートベルト、衣類、肌着、グローブ；ブーツ；ラバーブーツ、直接肌に触れる衣料品、衣服、スイムウェア、スポーツウェア、かさ（パラソル、サンシェード）、パラシュート、パラグライダー、帆、「バルーンシルク（ｂａｌｌｏｏｎ−ｓｉｌｋ）」、キャンプ用品、テント、エアベッド、日光浴用ベッド、バルクバッグ、および袋物。不織物、例えば医療用布および関連する衣料品、例えば医療用衣服およびフェイスマスク、工業用衣料品、アウトドア用布、家庭用室内装備品、建設用布、例えばハウスラップ材（ｈｏｕｓｅ  ｗｒａｐｐｉｎｇ）またはルーフィング中間層、おむつ裏地、およびハウスラップ材。不織物は、その製造方法の観点では、例えば溶液スパン布（ｓｏｌｕｔｉｏｎ  ｓｐｕｎ  ｆａｂｒｉｃｓ）、スパン接着布またはメルトブロー布である。
【０２４１】
ＩＶ−３）屋根、トンネル、堆積場、池、ウォールルーフィングメンブレン、ジオメンブレン、スイミングプール、カーテン（シェード）／サンシールド、日よけ、キャノピー、壁紙、食品包装材およびラッピング材（可撓性および中実）、医療用包材（可撓性および中実）、エアバッグ／安全ベルト、アームレストおよびヘッドレスト、カーペット、センターコンソール、ダッシュボード、コックピット、ドア、オーバーヘッドコンソールモジュール、ドアトリム、天井内張り、内装照明、内装ミラー、小荷物用棚、後部荷台カバー、シート、ステアリングカラム、ハンドル、テキスタイル、およびトランクトリムのためのメンブレン、断熱材、カバーおよびシーリング材。
【０２４２】
Ｖ）フィルム（梱包、堆積、積層、農業および園芸、温室、マルチ、トンネル、サイレージ）、ベールラップ、スイミングプール、ゴミ袋、壁紙、延伸フィルム、ラフィア、脱塩フィルム、バッテリー、およびコネクター。
【０２４３】
ＶＩ−１）食品包装材およびラッピング材（可撓性および中実）、瓶。
【０２４４】
ＶＩ−２）貯蔵系、例えば箱（クレート）、荷台、チェスト、家庭用箱、パレット、棚、トラック、ネジ箱、包み、および缶。
【０２４５】
ＶＩ−３）カートリッジ、シリンジ、医療用途、任意の輸送用コンテナ、くずかごおよびゴミ入れ、ゴミ袋、ゴミ箱、くず箱、ゴミ箱内張り、車輪付きゴミ箱、一般的なコンテナ、水／使用済み水／化学／ガス／油／ガソリン／ディーゼルのためのタンク；タンク内張り、箱、クレート、バッテリーケース、桶、医療装置、例えばピストン、眼科用途、診断装置、および医薬品ブリスター用包装材。
【０２４６】
ＶＩＩ−１）押出コーティング（写真用紙、テトラパック、管被覆）、あらゆる種類の家庭用品（例えば電化製品、魔法瓶／衣類ハンガー）、締結系、例えばプラグ、ワイヤおよびケーブル固定金具、ジッパー、クロージャー、錠、およびスナップクロージャー。
【０２４７】
ＶＩＩ−２）補助装置、余暇のための物品、例えばスポーツおよびフィットネス装置、体操マット、スキーブーツ、インラインスケート、スキー、ビッグフット、運動競技場表面（例えばテニスグラウンド）；ネジ蓋、瓶用の蓋および止め具、ならびに缶。
【０２４８】
ＶＩＩ−３）一般的な家具、発泡物品（クッション、衝撃吸収材）、泡、スポンジ、布巾、敷物、ガーデンチェア、スタジアムシート、テーブル、カウチ、玩具、ビルディングキット（ボード／フィギュア／ボール）、おもちゃの家、スライド、および遊び用乗り物。
【０２４９】
ＶＩＩ−４）光学および磁気データ記憶装置のための材料。
【０２５０】
ＶＩＩ−５）台所用品（食事、飲料、調理、保存）。
【０２５１】
ＶＩＩ−６）ＣＤ、カセットおよびビデオテープのための箱；ＤＶＤ電子物品、あらゆる種類の事務用品（ボールペン、判およびスタンプ台、マウス、棚、トラック）、あらゆる容量および内容物（飲料、洗剤、香水を含む化粧品）の瓶、および接着テープ。
【０２５２】
ＶＩＩ−７）フットウェア（靴／靴底）、インソール、スパッツ、接着剤、構造用接着剤、食品用箱（果物、野菜、肉、魚）、合成紙、瓶用ラベル、カウチ、人工関節（ヒト）、印刷板（フレキソ印刷）、プリント回路基板、およびディスプレー技術。
【０２５３】
ＶＩＩ−８）充填ポリマー（タルク、チョーク、陶土（カオリン）、ウォラストナイト、顔料、カーボンブラック、ＴｉＯ2、雲母、ナノコンポジット、ドロマイト、ケイ酸塩、ガラス、アスベスト）の器具（ｄｅｖｉｃｅ）。
【０２５４】
付形物品であり、フィルム、管、異形材、瓶、タンク、コンテナまたは繊維である物品が好ましい。
【０２５５】
成形される付形物品が好ましい。特に、成形は、射出成形、ブロー成形、圧縮成形、回転成形、スラッシュ成形または押出により行われる。
【０２５６】
本発明のさらなる実施形態は、式Ｉ−Ｐ、Ｉ−ＯまたはＩ−Ｍの化合物、すなわち成分ｂ）の、酸化分解、熱分解または光誘起分解を受けやすい有機材料、すなわち成分ａ）を酸化、熱または光による分解に対して安定化させるための使用に関する。
【０２５７】
成分ｂ）のフォームの形態のポリウレタンをスコーチに対して安定化させるための使用が好ましい。
【０２５８】
さらなる添加剤と組み合わされた式Ｉ−Ｐ、Ｉ−ＯまたはＩ−Ｍの化合物の、酸化分解、熱分解または光誘起分解を受けやすい有機材料を、酸化、熱または光による分解に対して安定化させるための使用が好ましい。
【０２５９】
フェノール系酸化防止剤またはホスファイトまたはホスホナイトであるさらなる添加剤と組み合わされた式Ｉ−Ｐ、Ｉ−ＯまたはＩ−Ｍの化合物の、酸化分解、熱分解または光誘起分解を受けやすい有機材料を、酸化、熱または光による分解に対して安定化させるための使用が好ましい。
【０２６０】
フェノール系酸化防止剤であるさらなる添加剤と、ホスファイトまたはホスホナイトである第二のさらなる添加剤と組み合わされた式Ｉ−Ｐ、Ｉ−ＯまたはＩ−Ｍの化合物の、酸化分解、熱分解または光誘起分解を受けやすい有機材料を、酸化、熱または光による分解に対して安定化させるための使用が好ましい。
【０２６１】
フェノール系酸化防止剤であるさらなる添加剤と、ホスファイトまたはホスホナイトである第二のさらなる添加剤と組み合わされた式Ｉ−Ｐ、Ｉ−ＯまたはＩ−Ｍの化合物の、ポリオレフィンまたはそのコポリマーである酸化分解、熱分解または光誘起分解を受けやすい有機材料を酸化、熱または光による分解に対して安定化させるための使用が好ましい。
【０２６２】
成分ａ）の加工は、成分ａ）を、熱、例えば１３５℃から３５０℃まで、特に１５０℃から３４０℃までの範囲の温度に、成分ａ）の加工時間の間、短期的に曝露することを特徴としている。加工時間は、例えば可能な使用時間と比べて短く、例えば１週間超に対して１時間未満である。使用は、一般的に、加工中の温度を下回る温度、例えば０℃から５０℃までで行われる。
【０２６３】
成分ｂ）の、成分ａ）を加工中の酸化分解または熱分解に対して安定化させるための使用が好ましい。
【０２６４】
本発明のさらなる実施形態は、式Ｉ−Ｐ、Ｉ−ＯまたはＩ−Ｍ
【化１１】
0006768056.tif 000013
［式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍ
【化１２】
0006768056.tif 000014
の１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶ
【化１３】
0006768056.tif 000015
の１つを表すか、または
Ｒ1P、Ｒ1OおよびＲ1Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである］の化合物に関する。
【０２６５】
本発明のさらなる実施形態は、
ｂ）式Ｉ−Ｐ、Ｉ−ＯまたはＩ−Ｍの化合物と、
ｃ）ホスファイトまたはホスホナイト、酸捕捉剤、フェノール系酸化防止剤およびアミン系酸化防止剤からなる群から選択されるさらなる添加剤と
を含む添加剤組成物に関する。
【０２６６】
成分ｂ）対成分ｃ）の質量比が、１０：１から１：３０まで、特に４：１から１：２０まで、とりわけ２：１から１：１０までである組成物が好ましい。
【０２６７】
成分ｂ）対成分ｃ）の質量比が、１０：１から１：３０まで、特に４：１から１：２０まで、とりわけ２：１から１：１０までである添加剤組成物が好ましい。
【０２６８】
ｂ）式Ｉ−Ｐ、Ｉ−ＯまたはＩ−Ｍの化合物と、
ｃ）フェノール系酸化防止剤またはホスファイトまたはホスホナイトであるさらなる添加剤と
を含む添加剤組成物が好ましい。
【０２６９】
ｂ）式Ｉ−Ｐ、Ｉ−ＯまたはＩ−Ｍの化合物と、
ｃ）フェノール系酸化防止剤であるさらなる添加剤と
を含む添加剤組成物が好ましい。
【０２７０】
ｂ）式Ｉ−Ｐ、Ｉ−ＯまたはＩ−Ｍの化合物と、
ｃ）ホスファイトまたはホスホナイトであるさらなる添加剤と
を含む添加剤組成物が好ましい。
【０２７１】
ｂ）式Ｉ−Ｐ、Ｉ−ＯまたはＩ−Ｍの化合物と、
ｃ）式ＰＲＥ−Ｉ−Ｐ、ＰＲＥ−Ｉ−ＯまたはＰＲＥ−Ｉ−Ｍのホスファイトまたはホスホナイトであるさらなる添加剤と
を含む添加剤混合物が好ましい。
【０２７２】
ｂ）式Ｉ−Ｐ、Ｉ−ＯまたはＩ−Ｍの化合物と、
ｃ）式ＰＲＥ−Ｉ−Ｐ、ＰＲＥ−Ｉ−ＯまたはＰＲＥ−Ｉ−Ｍのホスファイトまたはホスホナイトであるさらなる添加剤と
を含み、
成分ｂ）が、式Ｉ−Ｐの化合物であり、ホスファイトまたはホスホナイトが、式ＰＲＥ−Ｉ−Ｐのホスファイトまたはホスホナイトである場合、
式Ｉ−Ｐおよび式ＰＲＥ−Ｉ−Ｐにおけるそれぞれの置換基は、同じであり、
成分ｂ）が、式Ｉ−Ｏの化合物であり、ホスファイトまたはホスホナイトが、式ＰＲＥ−Ｉ−Ｏのホスファイトまたはホスホナイトである場合、
式Ｉ−Ｏおよび式ＰＲＥ−Ｉ−Ｏにおけるそれぞれの置換基は、同一であり、
成分ｂ）が、式Ｉ−Ｍの化合物であり、ホスファイトまたはホスホナイトが、式ＰＲＥ−Ｉ−Ｍのホスファイトまたはホスホナイトである場合、
式Ｉ−Ｏおよび式ＰＲＥ−Ｉ−Ｏにおけるそれぞれの置換基は、同じである、添加剤混合物が好ましい。
【０２７３】
ｂ）式Ｉ−Ｐ、Ｉ−ＯまたはＩ−Ｍの化合物と、
ｃ）テトラキス−［β−（３，５−ジ−ｔｅｒｔ−ブチル−４−ヒドロキシフェニル）−プロピオニルオキシメチル］メタン、ステアリルβ−（３，５−ジ−ｔｅｒｔ−ブチル−４−ヒドロキシフェニル）−プロピオネートまたはトリス−（２，４−ジ−ｔｅｒｔ−ブチル）ホスファイトであるさらなる添加剤と
を含む添加剤組成物が好ましい。
【０２７４】
ｂ）式Ｉ−Ｐ、Ｉ−ＯまたはＩ−Ｍの化合物と、
ｃ）テトラキス−［β−（３，５−ジ−ｔｅｒｔ−ブチル−４−ヒドロキシフェニル）−プロピオニルオキシメチル］メタン、ステアリルβ−（３，５−ジ−ｔｅｒｔ−ブチル−４−ヒドロキシフェニル）−プロピオネートまたはトリス−（２，４−ジ−ｔｅｒｔ−ブチルフェニル）ホスファイトであるさらなる添加剤と
を含む添加剤組成物が好ましい。
【０２７５】
成分ｄ）として第二のさらなる添加剤を含む添加剤組成物が好ましい。
【０２７６】
ｂ）式Ｉ−Ｐ、Ｉ−ＯまたはＩ−Ｍの化合物と、
ｃ）ホスファイトまたはホスホナイト、酸捕捉剤、フェノール系酸化防止剤およびアミン系酸化防止剤からなる群から選択されるさらなる添加剤と、
ｄ）ホスファイトまたはホスホナイト、酸捕捉剤、フェノール系酸化防止剤およびアミン系酸化防止剤からなる群から選択される第二のさらなる添加剤と
を含むが、ただし、成分ｃ）は、成分ｄ）とは異なる物質である、添加剤組成物が好ましい。
【０２７７】
成分ｂ）対成分ｃ）の質量比が、１０：１から１：３０まで、特に４：１から１：２０まで、とりわけ２：１から１：１０までであり、成分ｂ）対成分ｄ）の質量比が、１０：１から１：３０まで、特に４：１から１：２０まで、とりわけ２：１から１：１０までである、添加剤組成物が好ましい。
【０２７８】
ｂ）式Ｉ−Ｐ、Ｉ−ＯまたはＩ−Ｍの化合物と、
ｃ）フェノール系酸化防止剤であるさらなる添加剤と、
ｄ）ホスファイトまたはホスホナイトである第二のさらなる添加剤と
を含む添加剤組成物が好ましい。
【０２７９】
ｂ）式Ｉの化合物と、
ｃ）テトラキス−［β−（３，５−ジ−ｔｅｒｔ−ブチル−４−ヒドロキシフェニル）−プロピオニルオキシメチル］メタンまたはステアリルβ−（３，５−ジ−ｔｅｒｔ−ブチル−４−ヒドロキシフェニル）−プロピオネートであるさらなる添加剤と、
ｄ）ホスファイトまたはホスホナイトである第二のさらなる添加剤と
を含む添加剤組成物が好ましい。
【０２８０】
ａ）式Ｉ−Ｐ、Ｉ−ＯまたはＩ−Ｍの化合物と、
ｃ）フェノール系酸化防止剤であるさらなる添加剤と、
ｄ）トリス−（２，４−ジ−ｔｅｒｔ−ブチル）ホスファイトである第二のさらなる添加剤と
を含む添加剤組成物が好ましい。
【０２８１】
ｂ）式Ｉ−Ｐ、Ｉ−ＯまたはＩ−Ｍの化合物と、
ｃ）フェノール系酸化防止剤であるさらなる添加剤と、
ｄ）トリス−（２，４−ジ−ｔｅｒｔ−ブチルフェニル）ホスファイトである第二のさらなる添加剤と
を含む添加剤組成物が好ましい。
【０２８２】
ｂ）式Ｉ−Ｐ、Ｉ−ＯまたはＩ−Ｍの化合物と、
ｃ）フェノール系酸化防止剤であるさらなる添加剤と、
ｄ）式ＰＲＥ−Ｉ−Ｐ、ＰＲＥ−Ｉ−ＯまたはＰＲＥ−Ｉ−Ｍのホスファイトまたはホスホナイトである第二のさらなる添加剤と
を含み、
成分ｂ）が、式Ｉ−Ｐの化合物であり、ホスファイトまたはホスホナイトが、式ＰＲＥ−Ｉ−Ｐのホスファイトまたはホスホナイトである場合、
式Ｉ−Ｐおよび式ＰＲＥ−Ｉ−Ｐにおけるそれぞれの置換基は、同じであり、
成分ｂ）が、式Ｉ−Ｏの化合物であり、ホスファイトまたはホスホナイトが、式ＰＲＥ−Ｉ−Ｏのホスファイトまたはホスホナイトである場合、
式Ｉ−Ｏおよび式ＰＲＥ−Ｉ−Ｏにおけるそれぞれの置換基は、同じであり、
成分ｂ）が、式Ｉ−Ｍの化合物であり、ホスファイトまたはホスホナイトが、式ＰＲＥ−Ｉ−Ｍのホスファイトまたはホスホナイトである場合、
式Ｉ−Ｏおよび式ＰＲＥ−Ｉ−Ｏにおけるそれぞれの置換基は、同じである、添加剤混合物が好ましい。
【０２８３】
ｂ）式Ｉ−Ｐ、Ｉ−ＯまたはＩ−Ｍの化合物と、
ｃ）テトラキス−［β−（３，５−ジ−ｔｅｒｔ−ブチル−４−ヒドロキシフェニル）−プロピオニルオキシメチル］メタンまたはステアリルβ−（３，５−ジ−ｔｅｒｔ−ブチル−４−ヒドロキシフェニル）−プロピオネートであるさらなる添加剤と、
ｄ）トリス−（２，４−ジ−ｔｅｒｔ−ブチル）ホスファイトである第二のさらなる添加剤と
を含む添加剤組成物が好ましい。
【０２８４】
ｂ）式Ｉ−Ｐ、Ｉ−ＯまたはＩ−Ｍの化合物と、
ｃ）テトラキス−［β−（３，５−ジ−ｔｅｒｔ−ブチル−４−ヒドロキシフェニル）−プロピオニルオキシメチル］メタンまたはステアリルβ−（３，５−ジ−ｔｅｒｔ−ブチル−４−ヒドロキシフェニル）−プロピオネートであるさらなる添加剤と、
ｄ）トリス−（２，４−ジ−ｔｅｒｔ−ブチルフェニル）ホスファイトである第二のさらなる添加剤と
を含む添加剤組成物が好ましい。
【０２８５】
ａ）酸化分解、熱分解または光誘起分解を受けやすい有機材料と、
ｂ）式Ｉ−Ｐ、Ｉ−ＯまたはＩ−Ｍの化合物と、
ｃ）任意にさらなる添加剤と、
ｄ）任意に第二のさらなる添加剤と
を含み、
第三級脂肪族アミンを含まないが、
ただし、成分ｄ）は、成分ｃ）とは異なる物質である、添加剤組成物が好ましい。
【０２８６】
本発明のさらなる実施形態は、式Ｉ−Ｐ、Ｉ−ＯまたはＩ−Ｍ
【化１４】
0006768056.tif 000016
[式中、
ＹP、ＹOおよびＹMは、酸素であるか、または共有結合を表し、
ＹP、ＹOおよびＹMが酸素である場合、
Ｒ1Pは、部分式ＩＩ−Ｐ、ＩＩ−ＯもしくはＩＩ−Ｍ
【化１５】
0006768056.tif 000017
の１つを表し、
Ｒ1Oは、部分式ＩＩ−ＯもしくはＩＩ−Ｍの１つを表し、
Ｒ1Mは、部分式ＩＩ−Ｍを表すか、または
Ｒ1PはＲ2Pと共に、Ｒ1OはＲ2Oと共に、およびＲ1MはＲ2Mと共に、部分式ＩＩＩ、ＩＶもしくはＶ
【化１６】
0006768056.tif 000018
の１つを表すか、または
Ｒ1P、Ｒ1OおよびＲ1Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表すか、または
Ｒ2PはＲ1Pと共に、Ｒ2OはＲ1Oと共に、およびＲ2MはＲ1Mと共に、部分式ＩＩＩ、ＩＶもしくはＶの１つを表すか、または
Ｒ2P、Ｒ2OおよびＲ2Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
ＹP、ＹOおよびＹMが共有結合を表す場合、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表すか、または
Ｒ1P、Ｒ1OおよびＲ1Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１個以上の酸素原子で中断されているＣ2〜Ｃ30−アルキル、もしくは１個の硫黄原子で中断されているＣ2〜Ｃ16−アルキルであり、
Ｒ2P、Ｒ2OおよびＲ2Mは、非置換Ｃ6〜Ｃ10−アリール、もしくはＣ1〜Ｃ8−アルキル、Ｃ1〜Ｃ8−アルコキシ、ハロゲンもしくは１つのフェニルで置換されているＣ6〜Ｃ10−アリールであり、
Ｒ4、Ｒ5、Ｒ6およびＲ7は、互いに無関係に水素もしくはＣ1〜Ｃ8−アルキルであり、
ＲP2、ＲP3、ＲP5およびＲP6は、互いに無関係に水素もしくはＣ1〜Ｃ8−アルキルであり、
ＲO1、ＲO2、ＲO5およびＲO6は、互いに無関係に水素もしくはＣ1〜Ｃ8−アルキルであり、
ＲM1、ＲM3、ＲM5およびＲM6は、互いに無関係に水素もしくはＣ1〜Ｃ8−アルキルであり、
Ｒa1、Ｒa2、Ｒa3およびＲa4は、互いに無関係に水素もしくはＣ1〜Ｃ8−アルキルであり、
Ｒb1、Ｒb2、Ｒb3、Ｒb4、Ｒb5およびＲb6は、互いに無関係に水素もしくはＣ1〜Ｃ8−アルキルであり、かつ
Ｒc1、Ｒc2、Ｒc3およびＲc4は、互いに無関係に水素もしくはＣ1〜Ｃ8−アルキルである]
の化合物の製造のための方法であって、
以下の工程
・式Ｉ−Ｐの場合はＰＲＥ−Ｉ−Ｐの化合物を、式Ｉ−Ｏの場合はＰＲＥ−Ｉ−Ｏの化合物を、または式Ｉ−Ｍの場合は式ＰＲＥ−Ｉ−Ｍの化合物を
【化１７】
0006768056.tif 000019
酸化剤と反応させる工程
を含む方法に関する。
【０２８７】
好ましくは、酸化剤は、酸素−酸素単結合を含む化合物である。特に、酸化剤は、ペルオキソ化合物である。きわめて特に、酸化剤は、過酸、とりわけ過ギ酸、過酢酸、過安息香酸またはｍ−クロロ過安息香酸（＝３−クロロ過安息香酸）である。きわめてとりわけ、酸化剤は、ｍ−クロロ過安息香酸（＝３−クロロ過安息香酸）である。
【０２８８】
好ましくは、反応の工程は、非プロトン性溶媒、例えばジクロロメタン、ジクロロエタンまたはトルエンで行われる。
【０２８９】
製造のための方法における酸化剤の量が化学量論未満（ｓｕｂｓｔｏｉｃｈｉｏｍｅｔｒｉｃａｌｌｙ）で選択される場合、添加剤組成物が得られる。そのような添加剤混合物は、
ｂ）式Ｉ−Ｐ、Ｉ−ＯまたはＩ−Ｍの化合物と、
ｃ）式ＰＲＥ−Ｉ−Ｐ、ＰＲＥ−Ｉ−ＯまたはＰＲＥ−Ｉ−Ｍのホスファイトまたはホスホナイトであるさらなる添加剤と
を含み、
成分ｂ）が、式Ｉ−Ｐの化合物であり、ホスファイトまたはホスホナイトが、式ＰＲＥ−Ｉ−Ｐのホスファイトまたはホスホナイトである場合、
式Ｉ−Ｐおよび式ＰＲＥ−Ｉ−Ｐにおけるそれぞれの置換基は、同じであり、
成分ｂ）が、式Ｉ−Ｏの化合物であり、ホスファイトまたはホスホナイトが、式ＰＲＥ−Ｉ−Ｏのホスファイトまたはホスホナイトである場合、
式Ｉ−Ｏおよび式ＰＲＥ−Ｉ−Ｏにおけるそれぞれの置換基は、同じであり、
成分ｂ）が、式Ｉ−Ｍの化合物であり、ホスファイトまたはホスホナイトが、式ＰＲＥ−Ｉ−Ｍのホスファイトまたはホスホナイトである場合、
式Ｉ−Ｏおよび式ＰＲＥ−Ｉ−Ｏにおけるそれぞれの置換基は、同じである。
【０２９０】
酸化剤は、例えば１ｍｏｌの式Ｉ−Ｐ、Ｉ−ＯまたはＩ−Ｍの化合物に対して、１ｍｏｌ未満の酸化酸素当量をもたらす量の酸化剤を使用することによって化学量論未満で選択することができる。ここで、酸化酸素当量は、式ＰＲＥ−Ｉ−Ｐ、ＰＲＥ−Ｉ−ＯまたはＰＲＥ−Ｉ−Ｍにおけるリン原子を、それぞれの式Ｉ−Ｐ、Ｉ−ＯまたはＩ−ＭにおけるそれぞれのＰ＝Ｏ基に変換するのに必要な酸化剤の量を指す。例えば、１ｍｏｌの式ＰＲＥ−Ｉ−Ｐ、ＰＲＥ−Ｉ−ＯまたはＰＲＥ−Ｉ−Ｍに対して、ｍ−クロロ過安息香酸の量は、添加剤混合物を得るために０．５ｍｏｌに選択される。
【０２９１】
本発明は、以下の非制限的な実施例により説明される。百分率の値は、特に明記されない限り、質量パーセントである。
【０２９２】
合成例
合成手順は、窒素雰囲気下に行う。
【０２９３】
特に明記されない限り、出発材料は、市販の、例えばＳｉｇｍａ−Ａｌｄｒｉｃｈ  Ｃｏｒｐから入手できるものである。
【０２９４】
例Ｓ−１：化合物（１０１）の合成
【化１８】
0006768056.tif 000020
１８．６ｇ（５５ｍｍｏｌ）の化合物（２０１）（欧州特許出願公開第２５００３４１号明細書（EP2500341A）、８ページ、例１により得られる）を、８５ｍｌの乾燥１，２−ジクロロエタン中で６５℃に加熱する。５．１９ｇ（６５ｍｍｏｌ）の乾燥ピリジンを添加する。２ｍＬの乾燥１，２−ジクロロエタンに溶解した２．５ｇ（１８ｍｍｏｌ）の三塩化リンを、２０分間で添加する。反応生成物を２時間、６５℃で撹拌する。周囲温度に冷却後、１２０ｍＬのシクロヘキサンを添加し、形成された白色の沈殿物をろ過して、別の１２０ｍＬのシクロヘキサンで洗浄する。合わされたシクロヘキサンの分量を濃縮して乾燥して、白色の残留物を７０℃にて真空下に３時間乾燥する。１５．０ｇ（理論の８０％）の化合物（１０１）が、白色の非晶質の固体として得られる。
31Ｐ−ＮＭＲ（トルエン−ｄ8）：１２８ｐｐｍ
1Ｈ−ＮＭＲ（トルエン−ｄ8）：４．７ｐｐｍ（ｓ，３Ｈ，ラクトン環のＣＨ）
ＭＳ（ＬＣ／ＭＳ、ＡＣＰＩポジティブモード）：［Ｍ＋１］+＝１０４４。
【０２９５】
例Ｓ−２：化合物（１０２）の合成
【化１９】
0006768056.tif 000021
化合物（１０２）は、例Ｓ−１と同様に化合物（２０２）（欧州特許出願公開第２５００３４１号明細書（EP2500341A）、８ページ、例１により、相応の４−ｔｅｒｔ−オクチル−フェノールを使用して得られる）から作製して、理論の７１％の収率で、非晶質の固体として得る。
31Ｐ−ＮＭＲ（トルエン−ｄ8）：１２８ｐｐｍ
1Ｈ−ＮＭＲ（トルエン−ｄ8）：４．７ｐｐｍ（ｓ，３Ｈ，ラクトン環のＣＨ）
ＭＳ（ＬＣ／ＭＳ、ＡＣＰＩポジティブモード）：［Ｍ＋１］+＝１３８１。
【０２９６】
例Ｓ−３：化合物（１０３）の合成
【化２０】
0006768056.tif 000022
化合物（１０３）は、例Ｓ−１と同様に、化合物（２０３）（欧州特許出願公開第０６４８７６５号明細書（EP0648765A）、３０ページにより得られる、化合物１１５）から作製し、理論の８９％の収率で、非晶質の固体として得られる。
31Ｐ−ＮＭＲ（トルエン−ｄ8）：１４２ｐｐｍ
1Ｈ−ＮＭＲ（トルエン−ｄ8）：４．２ｐｐｍ（ｓ，３Ｈ，ラクトン環のＣＨ）
ＭＳ（ＬＣ／ＭＳ、ＡＣＰＩポジティブモード）：［Ｍ＋１］+＝１１２８。
【０２９７】
例Ｓ−４：化合物（１０４）の合成
【化２１】
0006768056.tif 000023
２０．０ｇ（５５ｍｍｏｌ）の化合物（２０３）を、８５ｍＬの乾燥１，２−ジクロロエタン中で６５℃に加熱する。４．７５ｇ（６０ｍｍｏｌ）の乾燥ピリジンを添加する。５ｍＬの乾燥１，２−ジクロロエタンに溶解した４．９８ｇ（２７ｍｍｏｌ）の化合物（３０１）（＝ジクロロフェニルホスファン）を、２０分間で添加する。反応生成物を、４時間還流で撹拌する。室温に冷却後、溶媒を真空下に除去して、固体残留物を７０℃にて真空下で３時間乾燥する。１５．４ｇの化合物（１０４）が、白色の固体として得られる（理論の６７％）。
31Ｐ−ＮＭＲ（トルエン−ｄ8）：１６９ｐｐｍ
1Ｈ−ＮＭＲ（トルエン−ｄ8）：４．２ｐｐｍ（ｓ，３Ｈ，ラクトン環のＣＨ）
ＭＳ（ＬＣ／ＭＳ、ＡＣＰＩポジティブモード）：［Ｍ＋１］+＝８４０。
【０２９８】
例Ｓ−５：化合物（１０５）の合成
【化２２】
0006768056.tif 000024
２．０ｇ（５ｍｍｏｌ）の化合物（２０３）を、１０ｍＬの乾燥ジクロロエタンに６５℃にて溶解する。溶液に、０．５２ｇ（７ｍｍｏｌ）の乾燥ピリジンと、２０分以内に２．５９ｇ（５ｍｍｏｌ）の化合物（３０２）（＝２，４，８，１０−テトラ−ｔ−ブチル−６−クロロ−ベンゾ［ｄ］［１，３，２］ベンゾジオキサホスフェピン、米国特許第５８５８９０５号明細書（US5858905）、２ページ、例１により得られる）を連続して添加する。反応生成物を、還流下に６時間撹拌し、室温に冷却して、１０ｍＬのペンタンを添加する。懸濁液をろ過し、残留物を２回分の１０ｍＬのジクロロエタンで洗浄して、合わされた溶媒画分を真空下に蒸発させて乾燥する。ガラス状の固体残留物をさらに７０℃にて真空で乾燥する。２．９２ｇの化合物（１０５）が白色のガラス状の固体として得られる（理論の６６％）。
31Ｐ−ＮＭＲ（トルエン−ｄ8）：１４１ｐｐｍ
1Ｈ−ＮＭＲ（トルエン−ｄ8）：４．２ｐｐｍ（ｓ，１Ｈ，ラクトン環のＣＨ）
ＭＳ（ＬＣ／ＭＳ、ＡＣＰＩポジティブモード）：［Ｍ＋１］+＝８０６。
【０２９９】
例Ｓ−６：化合物（１０６）の合成
【化２３】
0006768056.tif 000025
化合物（１０６）は、例Ｓ−５と同様に、化合物（２０１）および化合物（３０２）から作製して、理論の８２％の収率で固体として得られる。
31Ｐ−ＮＭＲ（トルエン−ｄ8）：１４３ｐｐｍ
1Ｈ−ＮＭＲ（トルエン−ｄ8）：４．８ｐｐｍ（ｓ，１Ｈ，ラクトン環のＣＨ）
ＭＳ（ＬＣ／ＭＳ、ＡＣＰＩポジティブモード）：［Ｍ＋１］+＝７７８。
【０３００】
例Ｓ−７：化合物（１０７）の合成
【化２４】
0006768056.tif 000026
化合物（１０７）は、例Ｓ−５と同様に、化合物（２０３）および化合物（３０３）（＝１，３，７，９−テトラｔｅｒｔ−ブチル−１１−クロロ−５Ｈ−ベンゾ［ｄ］［１，３，２］ベンゾジオキサホスホシン、米国特許第５８５８９０５号明細書（US5858905）、２ページ、例１により得られる）から作製し、理論の８７％の収率で固体として得られる。
31Ｐ−ＮＭＲ（トルエン−ｄ8）：１３７ｐｐｍ
1Ｈ−ＮＭＲ（トルエン−ｄ8）：４．３ｐｐｍ（ｓ，１Ｈ，ラクトン環のＣＨ）
ＭＳ（ＬＣ／ＭＳ、ＡＣＰＩポジティブモード）：［Ｍ＋１］+＝８２０。
【０３０１】
例Ｓ−８：化合物（１０８）の合成
【化２５】
0006768056.tif 000027
化合物（１０８）は、例Ｓ−５と同様に、化合物（２０３）および化合物（３０４）（＝１，３，７，９−テトラｔｅｒｔ−ブチル−１１−クロロ−５−メチル−５Ｈ−ベンゾ［ｄ］［１，３，２］ベンゾジオキサホスホシン、米国特許第５８５８９０５号明細書（US5858905）、２ページ、例１により得られる）から作製し、理論の９０％の収率で固体として得られる。
31Ｐ−ＮＭＲ（トルエン−ｄ8）：１３８ｐｐｍ
1Ｈ−ＮＭＲ（トルエン−ｄ8）：４．３ｐｐｍ（ｓ，１Ｈ，ラクトン環のＣＨ）
ＭＳ（ＬＣ／ＭＳ、ＡＣＰＩポジティブモード）：［Ｍ＋１］+＝８３４。
【０３０２】
例Ｓ−９：化合物（１０９）の合成
【化２６】
0006768056.tif 000028
化合物（１０９）は、例Ｓ−５と同様に、化合物（２０４）（欧州特許出願公開第０６４８７６５号明細書（EP0648765A）、３０ページにより得られる、化合物１１５）および化合物（３０４）から作製し、理論の７５％の収率で固体として得られる。
31Ｐ−ＮＭＲ（トルエン−ｄ8）：１３７ｐｐｍ
1Ｈ−ＮＭＲ（トルエン−ｄ8）：４．９ｐｐｍ（ｓ，１Ｈ，ラクトン環のＣＨ）
ＭＳ（ＬＣ／ＭＳ、ＡＣＰＩポジティブモード）：［Ｍ＋１］+＝８７。
【０３０３】
例Ｐ−１：化合物（４０１）の合成
【化２７】
0006768056.tif 000029
１５．２ｇ（１３ｍｍｏｌ）の化合物（１０３）を、５０ｍＬの乾燥ジクロロメタンに溶解して、溶液を５℃に冷却する。３．２９ｇの７０％ｍ−クロロ過安息香酸（１３ｍｍｏｌ）を５回に分けて添加する。無色の沈殿物が形成され、懸濁液を５℃で３時間撹拌する。沈殿物をろ別して、さらなる１００ｍＬのジクロロメタンで洗浄する。合わせられたろ過液を蒸発させて乾燥して、固体残留物をフラッシュクロマトグラフィー（ＳｉＯ2、ヘプタン／酢酸エチル９：１）で精製する。６．６ｇの無色の非晶質の固体が得られる（理論の４３％）。
31Ｐ−ＮＭＲ（ＣＤ2Ｃｌ2）：−１６．５ｐｐｍ
1Ｈ−ＮＭＲ（ＣＤ2Ｃｌ2）：４．８２ｐｐｍ（ｓ，３Ｈ，ラクトン環のＣＨ）
ＭＳ（ＬＣ／ＭＳ、ＡＣＰＩポジティブモード）：［Ｍ＋１］+＝１１４４。
【０３０４】
例Ｐ−２：化合物（４０２）の合成
【化２８】
0006768056.tif 000030
１．０ｇ（１．１２ｍｍｏｌ）の化合物（１０８）を、７ｍＬのジクロロエタンに３５℃で溶解する。３ｍＬのジクロロエタンに溶解した０．３２ｇ（１．３１ｍｍｏｌ）のｍ−クロロ過安息香酸を５分以内に添加する。反応生成物を室温に冷却して、３０分間撹拌する。溶媒を除去した後、固体の生成物を１０ｍＬのペンタンに溶解する。溶液を、３０ｍＬのＮａＨＣＯ3の飽和水溶液で２回抽出し、２０ｍＬの水で１回抽出する。硫酸ナトリウムで乾燥した後、溶媒を除去する。得られた固体の材料を、１０ｍＬのアセトニトリルと共に粉砕し、ろ過して乾燥する。０．６４ｇの無色の、非晶質の固体が得られる（理論の６３％）。
31Ｐ−ＮＭＲ（ＣＤ2Ｃｌ2）：−１８．１ｐｐｍ
1Ｈ−ＮＭＲ（ＣＤ2Ｃｌ2）：４．８２ｐｐｍ（ｓ，１Ｈ，ラクトン環のＣＨ）
ＭＳ（ＬＣ／ＭＳ、ＡＣＰＩポジティブモード）：［Ｍ＋１］+＝８５０。
【０３０５】
適用例
以下の公知の安定剤を、本発明の化合物の他に、部分的に使用する：
ＡＯ−１は、Ｉｒｇａｎｏｘ  １０１０（ＲＴＭ  ＢＡＳＦ）であり、それは、ペンタエリトリトールテトラキス（３−（３，５−ジ−ｔｅｒｔ−ブチル−４−ヒドロキシフェニル）プロピオネートを含む。
ＡＯ−２は、Ｉｒｇａｎｏｘ  １０７６（ＲＴＭ  ＢＡＳＦ）であり、それは、オクタデシル３−（３，５−ジ−ｔｅｒｔ−ブチル−４−ヒドロキシフェニル）プロピオネートを含む。
Ｐｈｏｓ−１は、Ｉｒｇａｆｏｓ  １６８（ＲＴＭ  ＢＡＳＦ）であり、それは、トリス（２，４−ジ−ｔｅｒｔ−ブチルフェニル）ホスファイトを含む。
ＣａＳｔは、市販のステアリン酸カルシウムであり、それは、酸捕捉剤として作用する。
ＺｎＳｔは、市販のステアリン酸亜鉛であり、それは、酸捕捉剤として作用する。
【０３０６】
例Ａ−１からＡ−４までのポリマー加工実験
種々の添加剤を、任意の安定化添加剤を実質的に含まない前述の適用された顆粒ポリマーとブレンドして、それぞれの表Ａ−１−１からＡ−４−１までに記載の組成物にする。ブレンドは、Ｈｅｎｓｃｈｅｌミキサー、ＴｕｒｂｕｌａミキサーまたはＫｉｔｃｈｅｎ−Ａｉｄミキサーを使用して実施する。
【０３０７】
完全にブレンドされた配合物を、二軸押出機において２１０℃（４１０°Ｆ）の比較的低い温度で窒素下に溶融配合し、それは、表中にゼロパス押出として示されている。このことは、酸化分解に起因するポリマーへの損傷が最小限である良好な溶融混合を保証する。
【０３０８】
結果として生じたゼロパス押出物を、次に、マドック混合部が取り付けられた一軸押出機で、２６０℃（５００°Ｆ）の比較的高い温度で複数回押し出して空気に開放する。酸素（空気）の存在と組み合わされた比較的高い温度での押出は、ポリマーの分解速度を高める。ゼロ、第１パス、第３パスおよび第５パスの押出物のペレット化した試料を回収して、暗所の貯蔵箱内で、密閉したプラスチック袋内で室温にて貯蔵する。
【０３０９】
メルトフローレート：試料を、分子質量（量）の保持について試験する。これは、ＡＳＴＭ−１２３８によるメルトフローレート保持によりＴｉｎｉｕｓ−Ｏｌｓｅｎ  Ｅｘｔｒｕｓｉｏｎ  Ｐｌａｓｔｏｍｅｔｅｒで測定する。ポリプロピレン型ポリマー試料の場合、試験条件は、２３０℃および２．１６ｋｇである。ポリエチレン型ポリマー試料の場合、試験条件は、１９０℃および２．１６ｋｇまたは２１．６ｋｇである。メルトフロー比は、２．１６ｋｇでのメルトフローレートで除した２１．６ｋｇでのメルトフローレートとして計算される。メルトフローレートは、１０分間で規定のオリフィスを流出するポリマーのグラム数で測定され、グラム／１０分（デシグラム／分）として示される。
【０３１０】
黄色度指数：いくつかの試料の黄色度指数を、複数回の押出の間に観察される発色現象について試験し、ＡＳＴＭ−３１３により、３．２ｍｍ（１２５ｍｉｌ）の圧縮成形されたプラーク上で測定する。色は、広域視野、スペクトル要素を含み、Ｃ光源および２度オブザーバーを有するＤＣＩ  ＳＦ６００分光光度計で測定する。これらの測定における色は、黄色度指数と表される。
【０３１１】
オーブンエージング：いくつかの試料を、ポリマーの融点未満での酸化安定性について、ポリマー分解を促進するオーブンエージングを用いて試験する。一般的方法は、ＡＳＴＭ  Ｄ３０４５−９２に記載されている。１つの具体的な方法は、変色に対する耐性を評価するために、在庫または運搬貯蔵安定性を６０℃（１４０°Ｆ）でシミュレートすることである。６０℃でのオーブンエージング（空気への開放）は、暑い気候での貨車における貯蔵をシミュレートする。窒素の酸化物の存在下でのオーブン老化は、倉庫貯蔵での汚染をシミュレートする。０．２５ｍｍ（１０ｍｉｌ）の圧縮成形されたプラークを、回転円板が装備された強制通風オーブンに入れる。試料の黄色度指数で測定される変色に対する耐性を７日間隔で測定する。ポリマーの融点未満での酸化安定性を試験するための別の具体的な方法は、１ｍｍ（４０ｍｉｌ）の圧縮成形されたプラークを、１３５℃（２７５°Ｆ）の高温の、回転円板が装備されたＢｌｕｅ  Ｍ強制通風オーブンに入れることである。この方法では、不良は、プラークが酸化分解に起因して折れるまで、プラークを３日から４日ごとに曲げることにより脆化するまでの日数によって測定される。
【０３１２】
酸化誘導時間：いくつかの試料を、ポリマーの融点超での酸化安定性について、酸化環境（酸素）における１９０℃の高温でのポリマー溶融物中の安定剤の活性を測定する手段として酸化誘導時間（Ｏｘｉｄａｔｉｖｅ  ｉｎｄｕｃｔｉｏｎ  ｔｉｍｅ、ＯＩＴ）を用いて試験する。実験は、圧縮成形された０．２５ｍｍ（１０ｍｉｌ）のフィルム上で、示差走査熱量計（ＤＳＣ）を用いて行う。走査は、窒素下にて５０℃から１９０℃までの１０℃／分の加熱速度を用い、次に、酸素に切り替えて、異常酸化（ｃａｔａｓｔｒｏｐｈｉｃ  ｏｘｉｄａｔｉｏｎ）になるまで等温条件に維持して収集する。異常酸化（発熱として観察される）開始までの時間が、分で示される。
【０３１３】
例Ａ−１：成形グレードのチーグラー・ナッタポリプロピレンホモポリマーの安定化
バルク／スラリー相重合法からの２０ｄｇ／分の基準メルトフローレートである成形グレードのチーグラー・ナッタポリプロピレンホモポリマー（ｚｎ−ＰＰ−ホモポリマーを評価する。
【０３１４】
【表１−１】
0006768056.tif 000031
【表１−２】
0006768056.tif 000032
【０３１５】
低濃度の本発明による化合物（１２５ｐｐｍ）と、フェノール系酸化防止剤（５００ｐｐｍ）と、従来のホスファイト溶融加工安定剤（３７５ｐｐｍ）とを含む組成物は、フェノール系酸化剤（５００ｐｐｍ）および従来のホスファイト溶融加工安定剤（５００ｐｐｍまたは１０００ｐｐｍ）の慣用の二元ブレンドと比べて、メルトフローレートの保持により測定される良好な性能を提供する。本発明による化合物を含む三元ブレンドは、慣用の二元ブレンド（１６００ｐｐｍまたは２１００ｐｐｍ）と比べて、同じ濃度で、または低濃度（１６００ｐｐｍ）でさえも良好な性能またはより優れた性能を提供する。２つの異なる曝露条件下の６０℃でのオーブン老化により測定される変色耐性に対する悪影響はない。
【０３１６】
例Ａ−２：成形グレードのチーグラー・ナッタポリプロピレンコポリマーの安定化
バルク／スラリー相重合法からの３ｄｇ／分のメルトフローレートを有する成形グレードのチーグラー・ナッタポリプロピレンコポリマー（ｚｎ−ＰＰ−コポリマー；エチレンを約２質量％のランダムコポリマーとして）を評価する。
【０３１７】
【表２】
0006768056.tif 000033
【０３１８】
低濃度の本発明による化合物（１２５ｐｐｍ）と、フェノール系酸化防止剤（５００ｐｐｍ）と、従来のホスファイト溶融加工安定剤（３７５ｐｐｍ）とを含む組成物は、フェノール系酸化防止剤（５００ｐｐｍ）および従来のホスファイト溶融加工安定剤（５００ｐｐｍまたは１０００ｐｐｍ）の慣用の二元ブレンドと比べて、メルトフローレートの保持により測定される良好な性能を提供する。本発明による化合物を含む三元ブレンドは、慣用の二元ブレンド（１６００ｐｐｍまたは２１００ｐｐｍ）と比べて、同じ濃度で、または低濃度（１６００ｐｐｍ）でさえも良好な性能またはより優れた性能を提供する。６０℃でのオーブン老化により測定される変色耐性に対する悪影響はない。高温である１３５℃および酸化誘導時間でのオーブン老化下で有利な効果がある。
【０３１９】
例Ａ−３：フィルムグレードのメタロセン触媒直鎖状低密度ポリエチレンコポリマーの安定化
気相重合法からの１９０℃および２．１６ｋｇで１ｄｇ／分のメルトフローレートを有する、フィルムグレードのメタロセン触媒低密度ポリエチレンコポリマー（ｍ−ＬＬＤＰＥコポリマー；ヘキセンをコモノマーとして、密度０．９２ｇ／ｃｍ3）を評価する。
【０３２０】
【表３】
0006768056.tif 000034
【０３２１】
低濃度の本発明による化合物（１２５ｐｐｍ）を、フェノール系酸化防止剤（５００ｐｐｍ）および慣用のホスファイト溶融加工安定剤（３７５ｐｐｍ）と組み合わせて含む組成物は、フェノール系酸化防止剤（５００ｐｐｍ）および慣用のホスファイト溶融加工安定剤（５００ｐｐｍまたは１０００ｐｐｍ）の従来の二元ブレンドと比べて、メルトフローレートの保持により測定される良好な性能を提供する。本発明による化合物を含む三元ブレンドは、慣用の二元ブレンド（１５００ｐｐｍまたは２０００ｐｐｍ）と比べて、同じ濃度で、または低濃度（１５００ｐｐｍ）でさえも良好な性能またはより優れた性能を提供する。６０℃でのオーブン老化により測定される変色耐性に対する悪影響はない。酸化誘導時間での有利な効果がある。
【０３２２】
例Ａ−４：インフレーションフィルムグレードのチーグラー・ナッタ触媒高密度ポリエチレンの安定化
溶液相重合法からの１９０℃および２．１６ｋｇで０．７ｄｇ／分のメルトフローレートを有する、インフレーションフィルムグレードのチーグラー・ナッタ触媒高密度ポリエチレン（ｚｎ−ＨＤＰＥ；密度０．９６０ｇ／ｃｍ3）を評価する。
【０３２３】
【表４】
0006768056.tif 000035
【０３２４】
本発明の化合物（１００ｐｐｍ）を、フェノール系酸化防止剤（３００ｐｐｍ）および慣用のホスファイト溶融加工安定剤（４００ｐｐｍ）と組み合わせて含む組成物は、フェノール系酸化防止剤（３００ｐｐｍ）および慣用のホスファイト溶融加工安定剤（５００ｐｐｍまたは１０００ｐｐｍ）の従来の二元ブレンドと比べて、メルトフローレートの保持により測定される良好な性能を提供する。本発明による化合物を含む三元ブレンドは、慣用の二元ブレンド（８００ｐｐｍまたは１３００ｐｐｍ）と比べて、同じ濃度で、または低濃度（８００ｐｐｍ）でさえも良好な性能またはより優れた性能を提供する。６０℃でのオーブン老化により測定される変色耐性に対する悪影響はない。同じ濃度（８００ｐｐｍ）での慣用の二元ブレンドと比べて、酸化誘導時間で有利な効果がある。
【０３２５】
例Ｈ−１：化合物（４０１）の加水分解安定性
加水分解試験：試料を、５０℃（１２２°Ｆ）および相対湿度８０％を維持する適切な調整を備える強制通風湿度オーブンを用いて加水分解安定性について試験する。試験方法は、０．５グラムの試験材料を適切に表示されたガラスバイアルに蓋をしない状態で置くことを含む。本試験の場合、３組のバイアルを準備して、試料を湿度オーブンから週１回取り出す。その後、曝露された試料を、加水分解の程度について、損傷を受けていない出発材料の保持および変換化学（ｔｒａｎｓｆｏｒｍａｔｉｏｎ  ｃｈｅｍｉｓｔｒｙ）を測定する高速液体クロマトグラフィー（Ｈｉｇｈ  Ｐｒｅｓｓｕｒｅ  Ｌｉｑｕｉｄ  Ｃｈｒｏｍａｔｏｇｒａｐｈｙ、ＨＰＬＣ）により試験する。加水分解生成物の存在の増加は、損傷を受けていない出発材料の損失の指標である。
【０３２６】
化合物（４０１）および化合物（１０３）を、加水分解について、化合物（２０３）の含有率を観察することよって試験する。
【化２９】
0006768056.tif 000036
【０３２７】
試料Ｈ−１−Ｉ：
・白色粉末の形態の化合物（１０３）
試料Ｈ−１−ＩＩ：
・１００部の化合物（１０３）および０．６部のトリイソプロパノールアミン（例Ｓ−３に記載の化合物（１０３）の合成におけるもの、化合物（１０３）の予期される収率を基準とする０．６質量％のトリイソプロパノールアミンを、合わせたシクロヘキサンの分量にそれらを濃縮して乾燥する前に添加し、組成物は、非晶質の固体として得られる）を含む、白色粉末の形態の組成物。
試料Ｈ−１−ＩＩＩ：
・白色粉末の形態の化合物（４０１）。
【０３２８】
【表５】
0006768056.tif 000037
【０３２９】
すべての試験試料は、完全なままで（ｉｎｔａｃｔ）１％未満の化合物（２０３）から始める。７日後、化合物（１０３）も、１００部の化合物（１０３）と慣用の加水分解開始剤として０．６部のトリイソプロパノールアミンを含む組成物も不成功に終わっている。その組成物は、７日後、化合物（１０３）よりもあまり加水分解されていないことが留意される。それと比べて、２１日後、化合物（４０１）の加水分解は実質的にない。このことは、式Ｉ−Ｐ、式Ｉ−Ｏまたは式Ｉ−Ｍの化合物の、卓越した加水分解安定性を有する効果的な溶融加工安定剤のクラスとしての利点を示している。